(57)【要約】本発明は、光カチオン性重合開始剤、化学増幅型レジスト用酸発生剤として有用な、ヘテロ環含有オニウム塩に関するものであり、一般式［１］（式中、Ｒは、一般式［２］又は一般式［３］で示される基）で示されるヘテロ環含有スルホニウム塩、2003074509.tif 000079又は、一般式［３５］（式中、Ｒ２６及びＲ２７の少なくとも一方は、上記一般式［２］又は［３］で示される基）で示されるヘテロ環含有オニウム塩を提供する。2003074509.tif 000080
2003074509.tif 000002
【特許請求の範囲】
【請求項１】
一般式［１］又は［３５］で示されるヘテロ環含有オニウム塩。
2003074509.tif 000038
〔式中、Ｒは、一般式［２］
2003074509.tif 000039
（式中、Ｒ３及びＲ４は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ２は酸素原子又は硫黄原子を表し、ｉは０〜４の整数を表し、ｊは０〜３の整数を表す。）で示される基又は一般式［３］
2003074509.tif 000040
（式中、Ｒ５及びＲ６は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ３及びＸ４は夫々独立して酸素原子又は硫黄原子を表し、ｐは０〜２の整数を表し、ｑは０〜３の整数を表す。）で示される基を表し、Ｒ１及びＲ２は夫々独立して、ハロゲン原子、ハロゲン原子若しくはアリール基を置換基として有していてもよいアルキル基又はハロゲン原子若しくは低級アルキル基を置換基として有していてもよいアリール基を表し、ｍ及びｎは夫々独立して０〜５の整数を表し、Ａは、ハロゲン原子、又は無機強酸、有機酸若しくは一般式［４］
2003074509.tif 000041
（式中、Ｍ１はホウ素原子又はガリウム原子を表し、Ｒ７は、ハロ低級アルキル基、ハロゲン原子、ニトロ基及びシアノ基から選ばれる置換基を有していてもよいアリール基を表す。）で示される化合物由来のアニオンを表す。〕
2003074509.tif 000042
〔式中、Ｒ２６及びＲ２７は夫々独立して、ハロゲン原子若しくは低級アルキル基を置換基として有していてもよいアリール基、上記一般式［２］で示される基又は上記一般式［３］で示される基を表し、Ａ３は、ハロゲン原子、又は無機強酸、有機酸若しくは一般式［４］で示される化合物由来のアニオンを表す。但し、Ｒ２６及びＲ２７の少なくとも一方は、上記一般式［２］又は［３］で示される基であり、また、Ｒ２６及びＲ２７の何れか一方のみが一般式［２］又は［３］で示される基である場合、Ａ３は、一般式［３６］
2003074509.tif 000043
（式中、Ｍ３は、リン原子、ヒ素原子又はアンチモン原子を表す。）で示される無機強酸、有機酸又は一般式［４］で示される化合物由来のアニオンである。〕
【請求項２】
ヘテロ環含有オニウム塩が、一般式［１］
2003074509.tif 000044
〔式中、Ｒは、一般式［２］
2003074509.tif 000045
（式中、Ｒ３及びＲ４は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ２は酸素原子又は硫黄原子を表し、ｉは０〜４の整数を表し、ｊは０〜３の整数を表す。）で示される基又は一般式［３］
2003074509.tif 000046
（式中、Ｒ５及びＲ６は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ３及びＸ４は夫々独立して酸素原子又は硫黄原子を表し、ｐは０〜２の整数を表し、ｑは０〜３の整数を表す。）で示される基を表し、Ｒ１及びＲ２は夫々独立して、ハロゲン原子、ハロゲン原子若しくはアリール基を置換基として有していてもよいアルキル基又はハロゲン原子若しくは低級アルキル基を置換基として有していてもよいアリール基を表し、ｍ及びｎは夫々独立して０〜５の整数を表し、Ａは、ハロゲン原子、又は無機強酸、有機酸若しくは一般式［４］
2003074509.tif 000047
（式中、Ｍ１はホウ素原子又はガリウム原子を表し、Ｒ７は、ハロ低級アルキル基、ハロゲン原子、ニトロ基及びシアノ基から選ばれる置換基を有していてもよいアリール基を表す。）で示される化合物由来のアニオンを表す。〕で示されるものである、請求項１に記載のオニウム塩。
【請求項３】
ヘテロ環含有オニウム塩が、一般式［３５］
2003074509.tif 000048
〔式中、Ｒ２６及びＲ２７は夫々独立して、ハロゲン原子若しくは低級アルキル基を置換基として有していてもよいアリール基、一般式［２］
2003074509.tif 000049
（式中、Ｒ３及びＲ４は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ２は酸素原子又は硫黄原子を表し、ｉは０〜４の整数を表し、ｊは０〜３の整数を表す。）で示される基又は一般式［３］
2003074509.tif 000050
（式中、Ｒ５及びＲ６は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ３及びＸ４は夫々独立して酸素原子又は硫黄原子を表し、ｐは０〜２の整数を表し、ｑは０〜３の整数を表す。）で示される基を表し、Ａ３は、ハロゲン原子、又は無機強酸、有機酸若しくは一般式［４］
2003074509.tif 000051
（式中、Ｍ１はホウ素原子又はガリウム原子を表し、Ｒ７は、ハロ低級アルキル基、ハロゲン原子、ニトロ基及びシアノ基から選ばれる置換基を有していてもよいアリール基を表す。）で示される化合物由来のアニオンを表す。但し、Ｒ２６及びＲ２７の少なくとも一方は、上記一般式［２］又は［３］で示される基であり、また、Ｒ２６及びＲ２７の何れか一方のみが一般式［２］又は［３］で示される基である場合、Ａ３は、一般式［３６］
2003074509.tif 000052
（式中、Ｍ３は、リン原子、ヒ素原子又はアンチモン原子を表す。）で示される無機強酸、有機酸又は一般式［４］で示される化合物由来のアニオンである。〕で示されるものである、請求項１に記載のオニウム塩。
【請求項４】
Ａで示される無機強酸由来のアニオンが、硝酸、硫酸、ハロ硫酸、過ハロゲン酸又は一般式［５］
2003074509.tif 000053
（式中、Ｍ２は半金属原子又は金属原子を表し、ｋは４又は６の整数を表す。）で示される化合物に由来するものである、請求項２に記載の塩。
【請求項５】
Ｍ２で示される、半金属原子が、ホウ素原子、ケイ素原子、リン原子、ヒ素原子又はアンチモン原子であり、金属原子が、アルミニウム原子、チタン原子、鉄原子、ニッケル原子、ジルコニウム原子又はガリウム原子である、請求項４に記載の塩。
【請求項６】
Ａで示される有機酸由来のアニオンが、一般式［６］
2003074509.tif 000054
（式中、Ｒ８は、ハロゲン原子を有していてもよい、アルキル基、アリール基又はアラルキル基を表す。）で示されるスルホン酸又は一般式［７］
2003074509.tif 000055
（式中、Ｒ９は、ハロゲン原子を有していてもよい、アルキル基、アリール基又はアラルキル基を表す。）で示されるカルボン酸に由来するものである、請求項２に記載の塩。
【請求項７】
Ｒが、一般式［２］で示される基である、請求項２に記載の塩。
【請求項８】
一般式［２］に於けるＸ２が、酸素原子である、請求項７に記載の塩。
【請求項９】
一般式［２］で示される基が、キサントニル基である、請求項７に記載の塩。
【請求項１０】
Ｒが、一般式［３］で示される基である、請求項２に記載の塩。
【請求項１１】
一般式［３］に於ける、Ｘ３及びＸ４が酸素原子である、請求項１０に記載の塩。
【請求項１２】
一般式［３］で示される基が、クマリニル基である、請求項１０に記載の塩。
【請求項１３】
一般式［１］で示されるスルホニウム塩が、ジフェニル−（キサンテン−９−オン−２−イル）−スルホニウム  ヘキサフルオロフォスフェート又は（クマリン−７−イル）−ジフェニルスルホニウム  ヘキサフルオロフォスフェートである、請求項２に記載の塩。
【請求項１４】
Ａ３で示される無機強酸由来のアニオンが、硝酸、硫酸、ハロ硫酸、過ハロゲン酸又は一般式［５］
2003074509.tif 000056
（式中、Ｍ２は半金属原子又は金属原子を表し、ｋは４又は６の整数を表す。）で示される無機強酸に由来するものである、請求項３に記載の塩。
【請求項１５】
Ｍ２で示される、半金属原子が、ホウ素原子、ケイ素原子、リン原子、ヒ素原子又はアンチモン原子であり、金属原子が、アルミニウム原子、チタン原子、鉄原子、ニッケル原子、ジルコニウム原子又はガリウム原子である、請求項１４に記載の塩。
【請求項１６】
Ａ３で示される有機酸由来のアニオンが、一般式［６］
2003074509.tif 000057
（式中、Ｒ８は、ハロゲン原子を有していてもよい、アルキル基、アリール基又はアラルキル基を表す。）で示されるスルホン酸又は一般式［７］
2003074509.tif 000058
（式中、Ｒ９は、ハロゲン原子を有していてもよい、アルキル基、アリール基又はアラルキル基を表す。）で示されるカルボン酸由来のものである、請求項３に記載の塩。
【請求項１７】
Ｒ２６及びＲ２７が、一般式［２］で示される基である、請求項３に記載の塩。
【請求項１８】
一般式［２］に於けるＸ２が、酸素原子である、請求項１７に記載の塩。
【請求項１９】
一般式［２］で示される基が、キサントニル基である、請求項１７に記載の塩。
【請求項２０】
Ｒ２６及びＲ２７が、一般式［３］で示される基である、請求項３に記載の塩。
【請求項２１】
一般式［３］に於ける、Ｘ３及びＸ４が酸素原子である、請求項２０に記載の塩。
【請求項２２】
一般式［３］で示される基が、クマリニル基である、請求項２０に記載の塩。
【請求項２３】
一般式［３５］で示されるヨードニウム塩が、ビス（キサンテン−９−オン−２−イル）ヨードニウム  ヘキサフルオロフォスフェート又はビス（クマリン−７−イル）ヨードニウム  ヘキサフルオロフォスフェートである、請求項３に記載の塩。
【請求項２４】
一般式［８］
2003074509.tif 000059
〔式中、Ｒは、一般式［２］
2003074509.tif 000060
（式中、Ｒ３及びＲ４は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ２は酸素原子又は硫黄原子を表し、ｉは０〜４の整数を表し、ｊは０〜３の整数を表す。）で示される基又は一般式［３］
2003074509.tif 000061
（式中、Ｒ５及びＲ６は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ３及びＸ４は夫々独立して酸素原子又は硫黄原子を表し、ｐは０〜２の整数を表し、ｑは０〜３の整数を表す。）で示される基を表し、Ｒ１及びＲ２は夫々独立して、ハロゲン原子、ハロゲン原子若しくはアリール基を置換基として有していてもよいアルキル基又はハロゲン原子若しくは低級アルキル基を置換基として有していてもよいアリール基を表し、ｍ及びｎは夫々独立して０〜５の整数を表し、Ａ１は、無機強酸、スルホン酸又は一般式［４］
2003074509.tif 000062
（式中、Ｍ１はホウ素原子又はガリウム原子を表し、Ｒ７は、ハロ低級アルキル基、ハロゲン原子、ニトロ基及びシアノ基から選ばれる置換基を有していてもよいアリール基を表す。）で示される化合物由来のアニオンを表す。〕で示されるヘテロ環含有スルホニウム塩を含んでなる光カチオン性重合開始剤。
【請求項２５】
Ａ１が、一般式［４］で示される化合物又は一般式［５］
2003074509.tif 000063
（式中、Ｍ２は半金属原子又は金属原子を表し、ｋは４又は６の整数を表す。）で示される無機強酸に由来するものである、請求項２４に記載の重合開始剤。
【請求項２６】
一般式［８］で示されるスルホニウム塩が、ジフェニル−（キサンテン−９−オン−２−イル）−スルホニウム  ヘキサフルオロフォスフェート又は（クマリン−７−イル）−ジフェニルスルホニウム  ヘキサフルオロフォスフェートである、請求項２４に記載の重合開始剤。
【請求項２７】
一般式［３７］
2003074509.tif 000064
〔式中、Ｒ２６及びＲ２７は夫々独立して、ハロゲン原子若しくは低級アルキル基を置換基として有していてもよいアリール基、一般式［２］
2003074509.tif 000065
（式中、Ｒ３及びＲ４は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ２は酸素原子又は硫黄原子を表し、ｉは０〜４の整数を表し、ｊは０〜３の整数を表す。）で示される基又は一般式［３］
2003074509.tif 000066
（式中、Ｒ５及びＲ６は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ３及びＸ４は夫々独立して酸素原子又は硫黄原子を表し、ｐは０〜２の整数を表し、ｑは０〜３の整数を表す。）で示される基を表し、Ａ４は、無機強酸、スルホン酸又は一般式［４］
2003074509.tif 000067
（式中、Ｍ１はホウ素原子又はガリウム原子を表し、Ｒ７は、ハロ低級アルキル基、ハロゲン原子、ニトロ基及びシアノ基から選ばれる置換基を有していてもよいアリール基を表す。）で示される化合物由来のアニオンを表す。但し、Ｒ２６及びＲ２７の少なくとも一方は、上記一般式［２］又は［３］で示される基であり、また、Ｒ２６及びＲ２７の何れか一方のみが一般式［２］又は［３］で示される基である場合、無機強酸は、一般式［３６］
2003074509.tif 000068
（式中、Ｍ３は、リン原子、ヒ素原子又はアンチモン原子を表す。）で示されるものである。〕で示されるヘテロ環含有ヨードニウム塩を含んでなる光カチオン性重合開始剤。
【請求項２８】
Ａ４が、一般式［４］で示される化合物又は一般式［５］
2003074509.tif 000069
（式中、Ｍ２は半金属原子又は金属原子を表し、ｋは４又は６の整数を表す。）で示される無機強酸由来のものである、請求項２７に記載の重合開始剤。
【請求項２９】
一般式［３７］で示されるヨードニウム塩が、ビス（キサンテン−９−オン−２−イル）ヨードニウム  ヘキサフルオロフォスフェート又はビス（クマリン−７−イル）ヨードニウム  ヘキサフルオロフォスフェートである、請求項２７に記載の重合開始剤。
【請求項３０】
請求項２４に記載の重合開始剤を用いることを特徴とする、エポキシモノマーの重合方法。
【請求項３１】
請求項２４に記載の重合開始剤を用いることを特徴とする、ビニルエーテルモノマーの重合方法。
【請求項３２】
請求項２７に記載の重合開始剤を用いることを特徴とする、エポキシモノマーの重合方法。
【請求項３３】
請求項２７に記載の重合開始剤を用いることを特徴とする、ビニルエーテルモノマーの重合方法。
【請求項３４】
一般式［９］
2003074509.tif 000070
〔式中、Ｒは、一般式［２］
2003074509.tif 000071
（式中、Ｒ３及びＲ４は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ２は酸素原子又は硫黄原子を表し、ｉは０〜４の整数を表し、ｊは０〜３の整数を表す。）で示される基又は一般式［３］
2003074509.tif 000072
（式中、Ｒ５及びＲ６は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ３及びＸ４は夫々独立して酸素原子又は硫黄原子を表し、ｐは０〜２の整数を表し、ｑは０〜３の整数を表す。）で示される基を表し、Ｒ１及びＲ２は夫々独立して、ハロゲン原子、ハロゲン原子若しくはアリール基を置換基として有していてもよいアルキル基又はハロゲン原子若しくは低級アルキル基を置換基として有していてもよいアリール基を表し、ｍ及びｎは夫々独立して０〜５の整数を表し、Ａ２は、無機強酸、有機酸又は一般式［４］
2003074509.tif 000073
（式中、Ｍ１はホウ素原子又はガリウム原子を表し、Ｒ７は、ハロ低級アルキル基、ハロゲン原子、ニトロ基及びシアノ基から選ばれる置換基を有していてもよいアリール基を表す。）で示される化合物由来のアニオンを表す。〕で示されるスルホニウム塩を含んでなるレジスト用酸発生剤。
【請求項３５】
一般式［９］で示されるスルホニウム塩が、ジフェニル−（キサンテン−９−オン−２−イル）−スルホニウム  ヘキサフルオロフォスフェート又は（クマリン−７−イル）−ジフェニルスルホニウム  ヘキサフルオロフォスフェートである、請求項３４に記載の酸発生剤。
【請求項３６】
一般式［３８］
2003074509.tif 000074
〔式中、Ｒ２６及びＲ２７は夫々独立して、ハロゲン原子若しくは低級アルキル基を置換基として有していてもよいアリール基、一般式［２］
2003074509.tif 000075
（式中、Ｒ３及びＲ４は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ２は酸素原子又は硫黄原子を表し、ｉは０〜４の整数を表し、ｊは０〜３の整数を表す。）で示される基又は一般式［３］
2003074509.tif 000076
（式中、Ｒ５及びＲ６は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ３及びＸ４は夫々独立して酸素原子又は硫黄原子を表し、ｐは０〜２の整数を表し、ｑは０〜３の整数を表す。）で示される基を表し、Ａ５は、無機強酸、有機酸又は一般式［４］
2003074509.tif 000077
（式中、Ｍ１はホウ素原子又はガリウム原子を表し、Ｒ７は、ハロ低級アルキル基、ハロゲン原子、ニトロ基及びシアノ基から選ばれる置換基を有していてもよいアリール基を表す。）で示される化合物由来のアニオンを表す。但し、Ｒ２６及びＲ２７の少なくとも一方は、上記一般式［２］又は［３］で示される基であり、また、Ｒ２６及びＲ２７の何れか一方のみが一般式［２］又は［３］で示される基である場合、無機強酸は、一般式［３６］
2003074509.tif 000078
（式中、Ｍ３は、リン原子、ヒ素原子又はアンチモン原子を表す。）で示されるものである。〕で示されるヨードニウム塩を含んでなるレジスト用酸発生剤。
【請求項３７】
一般式［３８］で示されるヨードニウム塩が、ビス（キサンテン−９−オン−２−イル）ヨードニウム  ヘキサフルオロフォスフェート又はビス（クマリン−７−イル）ヨードニウム  ヘキサフルオロフォスフェートである、請求項３６に記載の酸発生剤。
【発明の詳細な説明】
技術分野
本発明は、例えば光カチオン性重合開始剤、化学増幅型レジスト用酸発生剤等として有用な、ヘテロ環含有オニウム塩に関するものである。
技術背景
近年、光重合の分野では、ラジカル重合に替わって、酸素の影響を受けず空気中でも容易に重合可能なカチオン重合に関する研究が進められている。
光カチオン重合は、その光源として、例えばｇ線（４３６ｎｍ）、ｉ線（３６５ｎｍ）等を含む高圧水銀灯或いはメタルハライドランプが主として用いられており、ビニルモノマーよりもむしろ、例えばエポキシ化合物、ビニルエーテル化合物等の重合方法として広く知られている。
光カチオン性重合開始剤としては、例えばトリアリルスルホニウムヘキサフルオロアンチモネート（米国特許第４０５８４０１号公報）、４−（フェニルチオ）フェニルジフェニルスルホニウム塩化合物（米国特許第４１７３４７６号公報）等のスルホニウム塩、例えばジフェニルヨードニウムヘキサフルオロホスフェート、ジフェニルヨードニウム  ヘキサフルオロアンチモネート（特開昭５０−１５１９９６号、特開昭６０−４７０２９号公報等）等のヨードニウム塩等が知られている。
しかし、これらの化合物は、例えば高圧水銀灯ランプ、メタルハライドランプ等を光源として使用した場合の酸発生効率が低いため、これらを光カチオン性重合開始剤として用いても、高い硬度を有するポリマーを生成させることは難しいという問題点を有している。
更に、これらのスルホニウム塩及びヨードニウム塩は、そのカウンターアニオンが例えば六フッ化ホスホネート（ＰＦ６−）等の無機強酸の場合には、六フッ化アンチモネート（ＳｂＦ６−）の場合よりも、光硬化が著しく低下することが知られている。しかし、ＳｂＦ６−は毒性が強く、今後使用できなくなる可能性がある。
また、Ｐｏｌｉｓｈ  Ｊ．Ｃｈｅｍ．，７１，ｐ．１２３６−１２４５（１９９７）には、ヨードニウム塩のカチオン部にキサントニル基を導入した、２−（フェニルヨードニオ）キサンテン−９−オン  テトラフルオロボレート（ＢＦ４−）とその合成例が記載されているが、この化合物が光カチオン性重合開始剤として使用し得るかについては、何の記載もなく、また、これを光カチオン性重合開始剤として使用した場合でも、充分な硬度を有するポリマーを生成させることは出来なかった。
一方、高圧水銀灯或いはメタルハライドランプは、例えば半導体用レジスト、液晶用レジスト、配線基板用ソルダーレジスト、ＰＳ（Ｐｒｅ−Ｓｅｎｓｉｔｉｚｅｄ）版、ＣＴＰ（Ｃｏｍｐｕｔｅｒ  Ｔｏ  Ｐｌａｔｅ）版等の露光用光源としてもよく用いられているが、この際に使用される酸発生剤としても、スルホニウム塩及びヨードニウム塩が用いられている。
しかし、これらの化合物は、例えば高圧水銀ランプ、メタルハライドランプ等を光源として用いた場合に於ける酸発生効率が低いものであり、レジストの感度を充分に高めることが出来ないという問題点を有している。
そこで、酸発生効率の高いスルホニウム塩として、チオキサントン骨格を有するものが開発されている（例えば、特開平８−１６５２９０号、特開平９−１２６１４号、特開平９−１２６１５号、特開平１０−６００９８号、特開平１０−６７８１２号、特開平１０−１０１７１８号、特開平１０−１２０７６６号、特開平１０−１３０３６３号、特開平１０−１５２５５４号、特開平１０−１６８１６０号、特開平１６−１８２６３４号、特開平１０−１８２７１１号、特開平１０−２７９６１６号、特開平１１−２６９１６９号、特開平１１−３２２９４４号公報等。）。しかし、これらのスルホニウム塩は、４００ｎｍ以上の可視光領域に吸収波長を有するため、黄色を呈している。そのため、これを重合開始剤として用いると、得られるポリマーが重合開始剤自体の色調により影響を受けて着色するため、例えばコーティング剤、接着剤、塗料等に使用する場合は、得られるポリマーの透明性が悪くなったり、得られるポリマーの色調が目的とする色調とは異なる等の欠点を有している。
このような状況下、例えば高圧水銀ランプ、メタルハライドランプ等を光源として使用した場合であっても、酸発生効率の高い新たな構造を有するカチオン部を検討し、カウンターアニオンがＰＦ６−等であっても充分な硬化性を備え、且つ得られるポリマーの透明性への影響を与え難いオニウム塩の開発が望まれている。
発明の開示
本発明は、上記課題を解決する目的でなされたものであり、
（１）一般式［１］
2003074509.tif 000003
〔式中、Ｒは、一般式［２］
2003074509.tif 000004
（式中、Ｒ３及びＲ４は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ２は酸素原子又は硫黄原子を表し、ｉは０〜４の整数を表し、ｊは０〜３の整数を表す。）で示される基又は一般式［３］
2003074509.tif 000005
（式中、Ｒ５及びＲ６は夫々独立して、ハロゲン原子、ハロゲン原子若しくはアリール基を置換基として有していてもよいアルキル基又はハロゲン原子若しくは低級アルキル基を置換基として有していてもよいアリール基を表し、Ｘ３及びＸ４は夫々独立して酸素原子又は硫黄原子を表し、ｐは０〜２の整数を表し、ｑは０〜３の整数を表す。）で示される基を表し、Ｒ１及びＲ２は夫々独立して、ハロゲン原子、ハロゲン原子若しくはアリール基を置換基として有していてもよいアルキル基又はハロゲン原子若しくは低級アルキル基を置換基として有していてもよいアリール基を表し、ｍ及びｎは夫々独立して０〜５の整数を表し、Ａは、ハロゲン原子、又は無機強酸、有機酸若しくは一般式［４］
2003074509.tif 000006
（式中、Ｍ１はホウ素原子又はガリウム原子を表し、Ｒ７は、ハロ低級アルキル基、ハロゲン原子、ニトロ基及びシアノ基から選ばれる置換基を有していてもよいアリール基を表す。）で示される化合物由来のアニオンを表す。〕で示されるヘテロ環含有スルホニウム塩、
（２）一般式［３５］
2003074509.tif 000007
〔式中、Ｒ２６及びＲ２７は夫々独立して、ハロゲン原子若しくは低級アルキル基を置換基として有していてもよいアリール基、上記一般式［２］で示される基又は一般式［３］で示される基を表し、Ａ３は、ハロゲン原子、又は無機強酸、有機酸若しくは一般式［４］で示される化合物由来のアニオンを表す。但し、Ｒ２６及びＲ２７の少なくとも一方は、一般式［２］又は［３］で示される基であり、また、Ｒ２６及びＲ２７の何れか一方のみが一般式［２］又は［３］で示される基である場合、Ａ３は、一般式［３６］
2003074509.tif 000008
（式中、Ｍ３は、リン原子、ヒ素原子又はアンチモン原子を表す。）で示される無機強酸、有機酸又は一般式［４］で示される化合物由来のアニオンである。〕で示されるヨードニウム塩、
（３）一般式［８］
2003074509.tif 000009
（式中、Ａ１は、無機強酸、スルホン酸又は一般式［４］で示される化合物由来のアニオンを表し、Ｒ、Ｒ１、Ｒ２、ｍ及びｎは前記に同じ。）で示されるスルホニウム塩を含んでなる光カチオン性重合開始剤、
（４）一般式［３７］
2003074509.tif 000010
（式中、Ａ４は、無機強酸、スルホン酸又は一般式［４］で示される化合物由来のアニオンを表し、Ｒ２６及びＲ２７は前記に同じ。但し、Ｒ２６及びＲ２７の少なくとも一方は、上記一般式［２］又は［３］で示される基であり、また、Ｒ２６及びＲ２７の何れか一方のみが一般式［２］又は［３］で示される基である場合、無機強酸は一般式［３６］で示されるものである。）で示されるヨードニウム塩を含んでなる光カチオン性重合開始剤、
（５）上記（３）及び（４）に記載の重合開始剤を用いることを特徴とする、エポキシモノマーの重合方法、
（６）上記（３）及び（４）に記載の重合開始剤を用いることを特徴とする、ビニルエーテルモノマーの重合方法、
（７）一般式［９］
2003074509.tif 000011
（式中、Ａ２は、無機強酸、有機酸又は一般式［４］で示される化合物由来のアニオンを表し、Ｒ、Ｒ１、Ｒ２、ｍ及びｎは前記に同じ。）で示されるスルホニウム塩を含んでなるレジスト用酸発生剤、及び
（８）一般式［３８］
2003074509.tif 000012
（式中、Ａ５は、無機強酸、有機酸又は一般式［４］で示される化合物由来のアニオンを表し、Ｒ２６及びＲ２７は前記に同じ。但し、Ｒ２６及びＲ２７の少なくとも一方は、上記一般式［２］又は［３］で示される基であり、また、Ｒ２６及びＲ２７の何れか一方のみが一般式［２］又は［３］で示される基である場合、無機強酸は一般式［３６］で示されるものである。）で示されるヨードニウム塩を含んでなるレジスト用酸発生剤、の発明である。
即ち、発明者等は、上記目的を達成すべく鋭意研究を重ねた結果、上記一般式［１］、［８］、［９］、［３５］、［３７］及び［３８］で示されるヘテロ環含有オニウム塩は、例えば高圧水銀ランプ、メタルハライドランプ等の波長領域に於ける酸発生効率に優れており、且つ可視光領域（４００ｎｍ以上）に於いて良好な透明性（即ち、可視光領域に於いて殆ど吸収を有さない。）を有しており、それ故、これらを光カチオン重合開始剤として使用した場合、上記した如き問題点を有さない有用な光カチオン性重合開始剤若しくはレジスト用酸発生剤或いは、これらの合成原料となり得ることを見出し、本発明を完成するに至った。
発明を実施するための最良の形態
一般式［１］〜［３］、［８］及び［９］に於いて、Ｒ１〜Ｒ６で示されるハロゲン原子としては、例えばフッ素原子、塩素原子、臭素原子、ヨウ素原子等が挙げられ、中でも塩素原子が好ましい。
Ｒ１〜Ｒ６で示される、ハロゲン原子若しくはアリール基を置換基として有していてもよいアルキル基のアルキル基としては、直鎖状、分枝状或いは環状の何れでもよく、通常炭素数１〜１８、好ましくは１〜１２、より好ましくは１〜４のものが挙げられ、具体的には、例えばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｓｅｃ−ペンチル基、ｔｅｒｔ−ペンチル基、ネオペンチル基、ｎ−ヘキシル基、イソヘキシル基、ｓｅｃ−ヘキシル基、ｔｅｒｔ−ヘキシル基、ネオヘキシル基、ｎ−ヘプチル基、イソヘプチル基、ｓｅｃ−ヘプチル基、ｔｅｒｔ−ヘプチル基、ネオヘプチル基、ｎ−オクチル基、イソオクチル基、ｓｅｃ−オクチル基、ｔｅｒｔ−オクチル基、ネオオクチル基、ｎ−ノニル基、イソノニル基、ｓｅｃ−ノニル基、ｔｅｒｔ−ノニル基、ネオノニル基、ｎ−デシル基、イソデシル基、ｓｅｃ−デシル基、ｔｅｒｔ−デシル基、ネオデシル基、ｎ−ウンデシル基、イソウンデシル基、ｓｅｃ−ウンデシル基、ｔｅｒｔ−ウンデシル基、ネオウンデシル基、ｎ−ドデシル基、イソドデシル基、ｓｅｃ−ドデシル基、ｔｅｒｔ−ドデシル基、ネオドデシル基、ｎ−トリデシル基、イソトリデシル基、ｓｅｃ−トリデシル基、ｔｅｒｔ−トリデシル基、ネオトリデシル基、ｎ−テトラデシル基、イソテトラデシル基、ｓｅｃ−テトラデシル基、ｔｅｒｔ−テトラデシル基、ネオテトラデシル基、ｎ−ペンタデシル基、イソペンタデシル基、ｓｅｃ−ペンタデシル基、ｔｅｒｔ−ペンタデシル基、ネオペンタデシル基、ｎ−ヘキサデシル基、イソヘキサデシル基、ｓｅｃ−ヘキサデシル基、ｔｅｒｔ−ヘキサデシル基、ネオヘキサデシル基、ｎ−ヘプタデシル基、イソヘプタデシル基、ｓｅｃ−ヘプタデシル基、ｔｅｒｔ−ヘプタデシル基、ネオヘプタデシル基、ｎ−オクタデシル基、イソオクタデシル基、ｓｅｃ−オクタデシル基、ｔｅｒｔ−オクタデシル基、ネオオクタデシル基、ｎ−シクロプロピル基、シクロブチル基、シクロペンチル基、シクロヘキシル基、シクロヘプチル基、シクロオクチル基、シクロノニル基、シクロデシル基、シクロウンデシル基、シクロドデシル基、シクロトリデシル基、シクロテトラデシル基、シクロペンタデシル基、シクロヘキサデシル基、シクロヘプタデシル基、シクロオクタデシル基等が挙げられ、中でも、例えばメチル基、エチル基、ｎ−プロピル基、イソプロピル基、ｎ−ブチル基、イソブチル基、ｓｅｃ−ブチル基、ｔｅｒｔ−ブチル基等が好ましく、就中、メチル基、エチル基等がより好ましい。
上記アルキル基の置換基として挙げられるハロゲン原子としては、例えばフッ素原子、塩素原子、臭素原子、ヨウ素原子等が挙げられ、中でも塩素原子が好ましい。
上記アルキル基の置換基として挙げられるアリール基としては、通常炭素数６〜１６、好ましくは６〜１４のものが挙げられ、具体的には、例えばフェニル基、ナフチル基、アントリル基、フェナントレニル基、ピレニル基等が挙げられ、中でも、例えばフェニル基、ナフチル基、アントリル基、フェナントレニル基等が好ましい。
一般式［１］〜［３］、［８］、［９］、［３５］、［３７］及び［３８］に於いて、Ｒ１〜Ｒ６、Ｒ２６及びＲ２７で示される、ハロゲン原子若しくは低級アルキル基を置換基として有していてもよいアリール基のアリール基としては、通常炭素数６〜１６、好ましくは６〜１４のものが挙げられ、具体的には、例えばフェニル基、ナフチル基、アントリル基、フェナントレニル基、ピレニル基等が挙げられ、中でも、例えばフェニル基、ナフチル基、アントリル基、フェナントレニル基等が好ましい。
上記アリール基の置換基として挙げられるハロゲン原子としては、例えばフッ素原子、塩素原子、臭素原子、ヨウ素原子等が挙げられ、中でも塩素原子が好ましい。
上記アリール基の置換基として挙げられる低級アルキル基としては、直鎖状、分枝状或いは環状の何れでもよく、通常炭素数１〜６、好ましくは１〜４のものが挙げられ、具体的には、例えば上記Ｒ１〜Ｒ６で示される、ハロゲン原子若しくはアリール基を置換基として有していてもよいアルキル基の炭素数１〜６のアルキル基の例示と同様のものが挙げられ、中でも、メチル基、エチル基、ｎ−プロピル基、イソプロピル基、ｎ−ブチル基、イソブチル基、ｓｅｃ−ブチル基、ｔｅｒｔ−ブチル基等が好ましく、就中、メチル基、エチル基がより好ましい。
一般式［２］及び［３］に於いて、Ｘ２〜Ｘ４は、夫々独立して酸素原子又は硫黄原子を表し、中でも酸素原子が好ましい。
一般式［１］、［８］及び［９］に於いて、ｍ及びｎは、夫々独立して、通常０〜５、好ましくは０〜２の整数を表す。
一般式［２］に於いて、ｉは、通常０〜４、好ましくは０〜２の整数を表し、ｊは通常０〜３、好ましくは０〜２の整数を表す。
一般式［３］に於いて、ｐは、通常０〜２、好ましくは０〜１の整数を表し、ｑは、通常０〜３、好ましくは０〜２の整数を表す。
一般式［４］に於いて、Ｒ７で示される、ハロ低級アルキル基、ハロゲン原子、ニトロ基及びシアノ基から選ばれる置換基を有していてもよいアリール基のアリール基としては、通常炭素数６〜１６、好ましくは炭素数６〜１４のものが挙げられ、具体的には、例えばフェニル基、ナフチル基、アントリル基、フェナントレニル基、ピレニル基等が挙げられ、中でもフェニル基が好ましい。
上記Ｒ７で示されるアリール基の置換基として挙げられるハロ低級アルキル基としては、直鎖状、分枝状或いは環状の何れでもよく、通常炭素数１〜６、好ましくは炭素数１〜４の低級アルキル基の水素原子の一部又は全部がハロゲン原子（例えば、フッ素原子、塩素原子、臭素原子、ヨウ素原子等。）で置換されたものが挙げられ、具体的には、例えばフルオロメチル基、クロロメチル基、ブロモメチル基、ヨードメチル基、ジフルオロメチル基、ジクロロメチル基、ジブロモメチル基、ジヨードメチル基、トリフルオロメチル基、トリクロロメチル基、トリブロモメチル基、トリヨードメチル基、トリフルオロエチル基、トリクロロエチル基、トリブロモエチル基、トリヨードエチル基、ペンタフルオロエチル基、ペンタブロモエチル基、ペンタヨードエチル基、ヘプタフルオロプロピル基、ヘプタクロロプロピル基、ヘプタブロモプロピル基、ヘプタヨードプロピル基、ノナフルオロブチル基、ノナクロロブチル基、ノナブロモブチル基、ノナヨードブチル基、パーフルオロペンチル基、パークロロペンチル基、パーブロモペンチル基、パーヨードペンチル基、パーフルオロヘキシル基、パークロロヘキシル基、パーブロモヘキシル基、パーヨードヘキシル基、トリフルオロシクロブチル基、トリクロロシクロブチル基、トリブロモシクロブチル基、トリヨードシクロブチル基、テトラフルオロシクロペンチル基、テトラクロロシクロペンチル基、テトラブロモシクロペンチル基、テトラヨードシクロペンチル基、ペンタフルオロシクロヘキシル基、ペンタクロロシクロヘキシル基、ペンタブロモシクロヘキシル基、ペンタヨードシクロヘキシル基等が挙げられ、中でも、例えばトリフルオロメチル基、トリクロロメチル基、トリブロモメチル基、トリヨードメチル基等が好ましく、就中、トリフルオロメチル基がより好ましい。
上記Ｒ７で示されるアリール基の置換基として挙げられるハロゲン原子としては、例えばフッ素原子、塩素原子、臭素原子、ヨウ素原子等が挙げられ、中でもフッ素原子が好ましい。
一般式［１］及び［３５］に於いて、Ａ及びＡ３で示されるハロゲン原子としては、例えばフッ素原子、塩素原子、臭素原子、ヨウ素原子等が挙げられ、中でも、例えば塩素原子、臭素原子等が好ましい。
一般式［１］、［８］、［９］、［３５］、［３７］及び［３８］に於いて、Ａ及びＡ１〜Ａ５で示される無機強酸由来のアニオンとしては、例えば硝酸、硫酸、ハロ硫酸、過ハロゲン酸、一般式［５］
2003074509.tif 000013
（式中、Ｍ２は半金属原子又は金属原子を表し、ｋは４又は６の整数を表す。）で示される無機強酸等に由来するものが挙げられる。
但し、一般式［３５］、［３７］及び［３８］に於いて、Ｒ２６及びＲ２７の何れか一方のみが一般式［２］又は［３］で示される基である場合、Ａ３〜Ａ５で示される無機強酸由来のアニオンとしては、例えば一般式［３６］
2003074509.tif 000014
（式中、Ｍ３は、リン原子、ヒ素原子又はアンチモン原子を表す。）で示される無機強酸由来のもの等が挙げられる。
一般式［５］に於いて、Ｍ２で示される半金属原子としては、例えばホウ素原子、ケイ素原子、リン原子、ヒ素原子、アンチモン原子等が挙げられ、中でも、例えばリン原子、ヒ素原子、アンチモン原子等が好ましい。
Ｍ２で示される金属原子としては、例えばチタン原子、ジルコニウム原子、鉄原子、ニッケル原子、アルミニウム原子、ガリウム原子等が挙げられ、中でもガリウム原子が好ましい。
一般式［１］、［９］、［３５］及び［３８］に於いて、Ａ、Ａ２、Ａ３及びＡ５で示される有機酸由来のアニオンとしては、例えば一般式［６］
2003074509.tif 000015
（式中、Ｒ８は、ハロゲン原子を有していてもよい、アルキル基、アリール基又はアラルキル基を表す。）で示されるスルホン酸、一般式［７］
2003074509.tif 000016
（式中、Ｒ９は、ハロゲン原子を有していてもよい、アルキル基、アリール基又はアラルキル基を表す。）で示されるカルボン酸等に由来するものが挙げられる。
一般式［８］及び［３７］に於いて、Ａ１及びＡ４で示されるスルホン酸由来のアニオンとしては、例えば上記一般式［６］で示されるスルホン酸由来のもの等が挙げられる。
一般式［６］に於いて、Ｒ８で示される、ハロゲン原子を有していてもよいアルキル基のアルキル基としては、直鎖状、分枝状或いは環状の何れでもよく、通常炭素数１〜２９、好ましくは１〜１８、より好ましくは１〜８のものが挙げられ、具体的には、例えばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｓｅｃ−ペンチル基、ｔｅｒｔ−ペンチル基、ネオペンチル基、ｎ−ヘキシル基、イソヘキシル基、ｓｅｃ−ヘキシル基、ｔｅｒｔ−ヘキシル基、ネオヘキシル基、ｎ−ヘプチル基、イソヘプチル基、ｓｅｃ−ヘプチル基、ｔｅｒｔ−ヘプチル基、ネオヘプチル基、ｎ−オクチル基、イソオクチル基、ｓｅｃ−オクチル基、ｔｅｒｔ−オクチル基、ネオオクチル基、ｎ−ノニル基、イソノニル基、ｓｅｃ−ノニル基、ｔｅｒｔ−ノニル基、ネオノニル基、ｎ−デシル基、イソデシル基、ｓｅｃ−デシル基、ｔｅｒｔ−デシル基、ネオデシル基、ｎ−ウンデシル基、イソウンデシル基、ｓｅｃ−ウンデシル基、ｔｅｒｔ−ウンデシル基、ネオウンデシル基、ｎ−ドデシル基、イソドデシル基、ｓｅｃ−ドデシル基、ｔｅｒｔ−ドデシル基、ネオドデシル基、ｎ−トリデシル基、イソトリデシル基、ｓｅｃ−トリデシル基、ｔｅｒｔ−トリデシル基、ネオトリデシル基、ｎ−テトラデシル基、イソテトラデシル基、ｓｅｃ−テトラデシル基、ｔｅｒｔ−テトラデシル基、ネオテトラデシル基、ｎ−ペンタデシル基、イソペンタデシル基、ｓｅｃ−ペンタデシル基、ｔｅｒｔ−ペンタデシル基、ネオペンタデシル基、ｎ−ヘキサデシル基、イソヘキサデシル基、ｓｅｃ−ヘキサデシル基、ｔｅｒｔ−ヘキサデシル基、ネオヘキサデシル基、ｎ−ヘプタデシル基、イソヘプタデシル基、ｓｅｃ−ヘプタデシル基、ｔｅｒｔ−ヘプタデシル基、ネオヘプタデシル基、ｎ−オクタデシル基、イソオクタデシル基、ｓｅｃ−オクタデシル基、ｔｅｒｔ−オクタデシル基、ネオオクタデシル基、ｎ−ノナデシル基、イソノナデシル基、ｓｅｃ−ノナデシル基、ｔｅｒｔ−ノナデシル基、ネオノナデシル基、ｎ−イコシル基、イソイコシル基、ｓｅｃ−イコシル基、ｔｅｒｔ−イコシル基、ネオイコシル基、ｎ−ヘンイコシル基、イソヘンイコシル基、ｓｅｃ−ヘンイコシル基、ｔｅｒｔ−ヘンイコシル基、ネオイコシル基、ｎ−ドコシル基、イソドコシル基、ｓｅｃ−ドコシル基、ｔｅｒｔ−ドコシル基、ネオドコシル基、ｎ−トリコシル基、イソトリコシル基、ｓｅｃ−トリコシル基、ｔｅｒｔ−トリコシル基、ネオトリコシル基、ｎ−テトラコシル基、イソテトラコシル基、ｓｅｃ−テトラコシル基、ｔｅｒｔ−テトラコシル基、ネオテトラコシル基、ｎ−ペンタコシル基、イソペンタコシル基、ｓｅｃ−ペンタコシル基、ｔｅｒｔ−ペンタコシル基、ネオペンタコシル基、ｎ−ヘキサコシル基、イソヘキサコシル基、ｓｅｃ−ヘキサコシル基、ｔｅｒｔ−ヘキサコシル基、ネオヘキサコシル基、ｎ−ヘプタコシル基、イソヘプタコシル基、ｓｅｃ−ヘプタコシル基、ｔｅｒｔ−ヘプタコシル基、ネオヘプタコシル基、ｎ−オクタコシル基、イソオクタコシル基、ｓｅｃ−オクタコシル基、ｔｅｒｔ−オクタコシル基、ネオオクタコシル基、ｎ−ノナコシル基、イソノナコシル基、ｓｅｃ−ノナコシル基、ｔｅｒｔ−ノナコシル基、ネオノナコシル基、シクロプロピル基、シクロブチル基、シクロペンチル基、シクロヘキシル基、シクロオクチル基、シクロノニル基、シクロデシル基、シクロウンデシル基、シクロドデシル基、シクロトリデシル基、シクロテトラデシル基、シクロペンタデシル基、シクロヘキサデシル基、シクロヘプタデシル基、シクロオクタデシル基、シクロノナデシル基、シクロイコシル基、シクロヘンイコシル基、シクロドコシル基、シクロトリコシル基、シクロテトラコシル基、シクロペンタコシル基、シクロヘキサコシル基、シクロヘプタコシル基、シクロオクタコシル基、シクロノナコシル基等が挙げられ、中でもメチル基、ブチル基、オクチル基等が好ましい。
一般式［７］に於いて、Ｒ９で示される、ハロゲン原子を有していてもよいアルキル基のアルキル基としては、直鎖状、分枝状或いは環状の何れでもよく、通常炭素数１〜２９、好ましくは１〜１８、より好ましくは１〜１１のものが挙げられ、具体的には、例えば、上記Ｒ８で示されるハロゲン原子を有していてもよいアルキル基のアルキル基の例示と同様のものが挙げられ、中でも、メチル基、プロピル基、ヘプチル基、ウンデシル基等が好ましい。
一般式［６］及び［７］に於いて、Ｒ８及びＲ９で示される、ハロゲン原子を有していてもよいアリール基のアリール基としては、通常炭素数６〜１６、好ましくは炭素数６〜１４のものが挙げられ、具体的には、例えばフェニル基、ナフチル基、アントリル基、フェナントリル基、ピレニル基等が挙げられ、中でもフェニル基が好ましい。
Ｒ８及びＲ９で示される、ハロゲン原子を有していてもよいアラルキル基のアラルキル基としては、通常炭素数７〜１５、好ましくは炭素数７〜１０のものが挙げられ、具体的には、例えばベンジル基、フェネチル基、フェニルプロピル基、フェニルブチル基、１−メチル−３−フェニルプロピル基、フェニルペンチル基、フェニルヘキシル基、フェニルヘプチル基、フェニルオクチル基、フェニルノニル基等が挙げられ、中でもベンジル基、フェネチル基が好ましい。
Ｒ８及びＲ９で示される、ハロゲン原子を有するアルキル基、アリール基及びアラルキル基とは、上記アルキル基、アリール基或いはアラルキル基中の水素原子の一部又は全部がハロゲン原子（例えば、フッ素原子、塩素原子、臭素原子、ヨウ素原子等。）で置換されたものである。
具体的には、アルキル基に於いては、全ての水素原子がハロゲン原子で置換されたもの又は通常１〜３０個、好ましくは１〜１６個の水素原子がハロゲン原子で置換されたものが挙げられ、中でも全ての水素原子がハロゲン原子で置換されたものが好ましい。
アリール基に於いては、その環中の１〜５個、好ましくは３〜５個の水素原子がハロゲン原子で置換されたものが挙げられ、中でも、その環中の全ての水素原子がハロゲン原子で置換されたものが好ましい。
アラルキル基に於いては、そのアルキル基部分の水素原子及び／又はアリール基部分の水素原子がハロゲン原子で置換されたものが挙げられ、アルキル基部分については全部又は一部の水素原子が置換されたものが含まれ、アリール基部分についてはその環中の１〜５個、好ましくは５個の水素原子が置換されたものが挙げられる。
これらＲ８及びＲ９で示される、ハロゲン原子を有していてもよい、アルキル基、アリール基又はアラルキル基は、ハロゲン原子以外に更に置換基を有していてもよく、当該置換基としては、例えばメチル基、エチル基、ｎ−プロピル基、イソプロピル基、ｎ−ブチル基、イソブチル基、ｓｅｃ−ブチル基、ｔｅｒｔ−ブチル基等の炭素数１〜４の低級アルキル基、例えばフルオロメチル基、ジフルオロメチル基、トリフルオロメチル基、クロロメチル基、ジクロロメチル基、トリクロロメチル基、ブロモメチル基、ジブロモメチル基、トリブロモメチル基、ヨードメチル基、ジヨードメチル基、トリヨードメチル基、トリフルオロエチル基、トリクロロエチル基、トリブロモエチル基、ペンタフルオロエチル基、ペンタクロロエチル基、ペンタブロモエチル基、ヘプタフルオロプロピル基、ヘプタクロロプロピル基、ノナフルオロブチル基、ノナクロロブチル基、ノナブロモブチル基、ノナヨードブチル基等の炭素数１〜４のハロ低級アルキル基、例えばメトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基等の炭素数１〜４の低級アルコキシ基等が挙げられる。
一般式［４］で示される化合物の具体例としては、例えばテトラフェニルホウ酸、テトラキス［４−（トリフルオロメチル）フェニル］ホウ酸、テトラキス［４−（トリクロロメチル）フェニル］ホウ酸、テトラキス［４−（トリブロモメチル）フェニル］ホウ酸、テトラ［４−（トリヨードメチル）フェニル］ホウ酸、テトラキス［３，５−ビス（トリフルオロメチル）フェニル］ホウ酸、テトラキス［３，５−ビス（トリクロロメチル）フェニル］ホウ酸、テトラキス［３，５−ビス（トリブロモメチル）フェニル］ホウ酸、テトラキス［３，５−ビス（トリヨードメチル）フェニル］ホウ酸、テトラキス（ペンタフルオロフェニル）ホウ酸、テトラキス（ペンタクロロフェニル）ホウ酸、テトラキス（ペンタブロモフェニル）ホウ酸、テトラキス（ペンタヨードフェニル）ホウ酸、テトラフェニルガリウム酸、テトラキス［４−（トリフルオロメチル）フェニル］ガリウム酸、テトラキス［４−（トリクロロメチル）フェニル］ガリウム酸、テトラキス［４−（トリブロモメチル）フェニル］ガリウム酸、テトラキス［４−（トリヨードメチル）フェニル］ガリウム酸、テトラキス［３，５−ビス（トリフルオロメチル）フェニル］ガリウム酸、テトラキス［３，５−ビス（トリクロロメチル）フェニル］ガリウム酸、テトラキス［３，５−ビス（トリブロモメチル）フェニル］ガリウム酸、テトラキス［３，５−ビス（トリヨードメチル）フェニル］ガリウム酸、テトラキス（ペンタフルオロフェニル）ガリウム酸、テトラキス（ペンタクロロフェニル）ガリウム酸、テトラキス（ペンタブロモフェニル）ガリウム酸、テトラキス（ペンタヨードフェニル）ガリウム酸等が挙げられ、中でも、例えばテトラフェニルホウ酸、テトラキス［４−（トリフルオロメチル）フェニル］ホウ酸、テトラキス［３，５−ビス（トリフルオロメチル）フェニル］ホウ酸、テトラキス（ペンタフルオロフェニル）ホウ酸、テトラフェニルガリウム酸、テトラキス［４−（トリフルオロメチル）フェニル］ガリウム酸、テトラキス［３，５−ビス（トリフルオロメチル）フェニル］ガリウム酸、テトラ（ペンタフルオロフェニル）ガリウム酸等が好ましい。
無機強酸として挙げられるハロ硫酸の具体例としては、例えばフルオロ硫酸、クロロ硫酸、ブロモ硫酸、ヨード硫酸等が挙げられ、中でもクロロ硫酸、ブロモ硫酸が好ましい。
無機強酸として挙げられる過ハロゲン酸の具体例としては、例えば過フッ素酸、過塩素酸、過臭素酸、過ヨウ素酸等が挙げられ、中でも過塩素酸、過臭素酸、過ヨウ素酸が好ましく、就中、過塩素酸がより好ましい。
一般式［５］で示される無機強酸の具体例としては、例えばテトラフルオロホウ酸、テトラフルオロアルミン酸、テトラフルオロ鉄酸、テトラフルオロガリウム酸、ヘキサフルオロリン酸、ヘキサフルオロヒ素酸、ヘキサフルオロアンチモン酸、ヘキサフルオロケイ素酸、ヘキサフルオロニッケル酸、ヘキサフルオロチタン酸、ヘキサフルオロジルコン酸等が挙げられ、中でもヘキサフルオロリン酸、ヘキサフルオロヒ素酸、ヘキサフルオロアンチモン酸が好ましい。
一般式［３６］で示される無機強酸の具体例としては、例えばヘキサフルオロリン酸、ヘキサフルオロヒ素酸、ヘキサフルオロアンチモン酸等が挙げられる。
一般式［６］で示されるスルホン酸の具体例としては、例えばメタンスルホン酸、エタンスルホン酸、プロパンスルホン酸、ブタンスルホン酸、ペンタンスルホン酸、ヘキサンスルホン酸、ヘプタンスルホン酸、オクタンスルホン酸、ノナンスルホン酸、デカンスルホン酸、ウンデカンスルホン酸、ドデカンスルホン酸、トリデカンスルホン酸、テトラデカンスルホン酸、ペンタデカンスルホン酸、ヘキサデカンスルホン酸、ヘプタデカンスルホン酸、オクタデカンスルホン酸、ノナデカンスルホン酸、イコサンスルホン酸、ヘンイコサンスルホン酸、ドコサンスルホン酸、トリコサンスルホン酸、テトラコンサンスルホン酸等のアルキルスルホン酸、例えばフルオロメタンスルホン酸、ジフルオロメタンスルホン酸、トリフルオロメタンスルホン酸、クロロメタンスルホン酸、ジクロロメタンスルホン酸、トリクロロメタンスルホン酸、ブロモメタンスルホン酸、ジブロモメタンスルホン酸、トリブロモメタンスルホン酸、ヨードメタンスルホン酸、ジヨードメタンスルホン酸、トリヨードメタンスルホン酸、フルオロエタンスルホン酸、ジフルオロエタンスルホン酸、トリフルオロエタンスルホン酸、ペンタフルオロエタンスルホン酸、クロロエタンスルホン酸、ジクロロエタンスルホン酸、トリクロロエタンスルホン酸、ペンタクロロエタンスルホン酸、トリブロモエタンスルホン酸、ペンタブロモエタンスルホン酸、トリヨードエタンスルホン酸、ペンタヨードエタンスルホン酸、フルオロプロパンスルホン酸、トリフルオロプロパンスルホン酸、ヘプタフルオロプロパンスルホン酸、クロロプロパンスルホン酸、トリクロロプロパンスルホン酸、ヘプタクロロプロパンスルホン酸、ブロモプロパンスルホン酸、トリブロモプロパンスルホン酸、ヘプタブロモプロパンスルホン酸、トリヨードプロパンスルホン酸、ヘプタヨードプロパンスルホン酸、トリフルオロブタンスルホン酸、ノナフルオロブタンスルホン酸、トリクロロブタンスルホン酸、ノナクロロブタンスルホン酸、トリブロモブタンスルホン酸、ノナブロモブタンスルホン酸、トリヨードブタンスルホン酸、ノナヨードブタンスルホン酸、トリフルオロペンタンスルホン酸、パーフルオロペンタンスルホン酸、トリクロロペンタンスルホン酸、パークロロペンタンスルホン酸、トリブロモペンタンスルホン酸、パーブロモペンタンスルホン酸、トリヨードペンタンスルホン酸、パーヨードペンタンスルホン酸、トリフルオロヘキサンスルホン酸、パーフルオロヘキサンスルホン酸、トリクロロヘキサンスルホン酸、パークロロヘキサンスルホン酸、パーブロモヘキサンスルホン酸、パーヨードヘキサンスルホン酸、トリフルオロヘプタンスルホン酸、パーフルオロヘプタンスルホン酸、トリクロロヘプタンスルホン酸、パークロロヘプタンスルホン酸、パーブロモヘプタンスルホン酸、パーヨードヘプタンスルホン酸、トリフルオロオクタンスルホン酸、パーフルオロオクタンスルホン酸、トリクロロオクタンスルホン酸、パークロロオクタンスルホン酸、パーブロモオクタンスルホン酸、パーヨードオクタンスルホン酸、トリフルオロノナンスルホン酸、パーフルオロノナンスルホン酸、トリクロロノナンスルホン酸、パークロロノナンスルホン酸、パーブロモノナンスルホン酸、パーヨードノナンスルホン酸、トリフルオロデカンスルホン酸、パーフルオロデカンスルホン酸、トリクロロデカンスルホン酸、パークロロデカンスルホン酸、パーブロモデカンスルホン酸、パーヨードデカンスルホン酸、トリフルオロウンデカンスルホン酸、パーフルオロウンデカンスルホン酸、トリクロロウンデカンスルホン酸、パークロロウンデカンスルホン酸、パーブロモウンデカンスルホン酸、パーヨードウンデカンスルホン酸、トリフルオロドデカンスルホン酸、パーフルオロドデカンスルホン酸、トリクロロドデカンスルホン酸、パークロロドデカンスルホン酸、パーブロモドデカンスルホン酸、パーヨードドデカンスルホン酸、トリフルオロトリデカンスルホン酸、パーフルオロトリデカンスルホン酸、トリクロロトリデカンスルホン酸、パークロロトリデカンスルホン酸、パーブロモトリデカンスルホン酸、パーヨードトリデカンスルホン酸、トリフルオロテトラデカンスルホン酸、パーフルオロテトラデカンスルホン酸、トリクロロテトラデカンスルホン酸、パークロロテトラデカンスルホン酸、パーブロモテトラデカンスルホン酸、パーヨードテトラデカンスルホン酸、トリフルオロペンタデカンスルホン酸、パーフルオロペンタデカンスルホン酸、トリクロロペンタデカンスルホン酸、パークロロペンタデカンスルホン酸、パーブロモペンタデカンスルホン酸、パーヨードペンタデカンスルホン酸、パーフルオロヘキサデカンスルホン酸、パークロロヘキサデカンスルホン酸、パーブロモヘキサデカンスルホン酸、パーヨードヘキサデカンスルホン酸、パーフルオロヘプタデカンスルホン酸、パークロロヘプタデカンスルホン酸、パーブロモヘプタデカンスルホン酸、パーヨードヘプタデカンスルホン酸、パーフルオロオクタデカンスルホン酸、パークロロオクタデカンスルホン酸、パーブロモオクタデカンスルホン酸、パーヨードオクタデカンスルホン酸、パーフルオロノナデカンスルホン酸、パークロロノナデカンスルホン酸、パーブロモノナデカンスルホン酸、パーヨードノナデカンスルホン酸、パーフルオロイコサンスルホン酸、パークロロイコサンスルホン酸、パーブロモイコサンスルホン酸、パーヨードイコサンスルホン酸、パーフルオロヘンイコサンスルホン酸、パークロロヘンイコサンスルホン酸、パーブロモヘンイコサンスルホン酸、パーヨードヘンイコサンスルホン酸、パーフルオロドコサンスルホン酸、パークロロドコサンスルホン酸、パーブロモドコサンスルホン酸、パーヨードドコサンスルホン酸、パーフルオロトリコサンスルホン酸、パークロロトリコサンスルホン酸、パーブロモトリコサンスルホン酸、パーヨードトリコサンスルホン酸、パーフルオロテトラコンサンスルホン酸、パークロロテトラコンサンスルホン酸、パーブロモテトラコンサンスルホン酸、パーヨードテトラコンサンスルホン酸等のハロアルキルスルホン酸、例えばシクロペンタンスルホン酸、シクロヘキサンスルホン酸等のシクロアルキルスルホン酸、例えば２−フルオロシクロペンタンスルホン酸、２−クロロシクロペンタンスルホン酸、２−ブロモシクロペンタンスルホン酸、２−ヨードシクロペンタンスルホン酸、３−フルオロシクロペンタンスルホン酸、３−クロロシクロペンタンスルホン酸、３−ブロモシクロペンタンスルホン酸、３−ヨードシクロペンタンスルホン酸、３，４−ジフルオロシクロペンタンスルホン酸、３，４−ジクロロシクロペンタンスルホン酸、３，４−ジブロモシクロペンタンスルホン酸、３，４−ジヨードシクロペンタンスルホン酸、４−フルオロシクロヘキサンスルホン酸、４−クロロシクロヘキサンスルホン酸、４−ブロモシクロヘキサンスルホン酸、４−ヨードシクロヘキサンスルホン酸、２，４−ジフルオロシクロヘキサンスルホン酸、２，４−ジクロロシクロヘキサンスルホン酸、２，４−ジブロモシクロヘキサンスルホン酸、２，４−ジヨードシクロヘキサンスルホン酸、２，４，６−トリフルオロシクロヘキサンスルホン酸、２，４，６−トリクロロシクロヘキサンスルホン酸、２，４，６−トリブロモシクロヘキサンスルホン酸、２，４，６−トリヨードシクロヘキサンスルホン酸、テトラフルオロシクロヘキサンスルホン酸、テトラクロロシクロヘキサンスルホン酸、テトラブロモシクロヘキサンスルホン酸、テトラヨードシクロヘキサンスルホン酸等のハロゲン化シクロアルキルスルホン酸、例えばベンゼンスルホン酸、ナフタレンスルホン酸、アントラセンスルホン酸、フェナントレンスルホン酸、ピレンスルホン酸等の芳香族スルホン酸、例えば２−フルオロベンゼンスルホン酸、３−フルオロベンゼンスルホン酸、４−フルオロベンゼンスルホン酸、２−クロロベンゼンスルホン酸、３−クロロベンゼンスルホン酸、４−クロロベンゼンスルホン酸、２−ブロモベンゼンスルホン酸、３−ブロモベンゼンスルホン酸、４−ブロモベンゼンスルホン酸、２−ヨードベンゼンスルホン酸、４−ヨードベンゼンスルホン酸、２，４−ジフルオロベンゼンスルホン酸、２，６−ジフルオロベンゼンスルホン酸、２，４−ジクロロベンゼンスルホン酸、２，６−ジクロロベンゼンスルホン酸、２，４−ジブロモベンゼンスルホン酸、２，６−ジブロモベンゼンスルホン酸、２，４−ジヨードベンゼンスルホン酸、２，６−ジヨードベンゼンスルホン酸、２，４，６−トリフルオロベンゼンスルホン酸、３，４，５−トリフルオロベンゼンスルホン酸、２，４，６−トリクロロベンゼンスルホン酸、３，４，５−トリクロロベンゼンスルホン酸、２，４，６−トリブロモベンゼンスルホン酸、３，４，５−トリブロモベンゼンスルホン酸、２，４，６−トリヨードベンゼンスルホン酸、３，４，５−トリヨードベンゼンスルホン酸、ペンタフルオロベンゼンスルホン酸、ペンタクロロベンゼンスルホン酸、ペンタブロモベンゼンスルホン酸、ペンタヨードベンゼンスルホン酸、フルオロナフタレンスルホン酸、クロロナフタレンスルホン酸、ブロモナフタレンスルホン酸、ヨードナフタレンスルホン酸、フルオロアントラセンスルホン酸、クロロアントラセンスルホン酸、ブロモアントラセンスルホン酸、ヨードアントラセンスルホン酸等のハロゲン化芳香族スルホン酸、例えばｐ−トルエンスルホン酸、４−イソプロピルベンゼンスルホン酸、３，５−ビス（トリメチル）ベンゼンスルホン酸、３，５−ビス（イソプロピル）ベンゼンスルホン酸、２，４，６−トリス（トリメチル）ベンゼンスルホン酸、２，４，６−トリス（イソプロピル）ベンゼンスルホン酸等のアルキル芳香族スルホン酸、例えば２−トリフルオロメチルベンゼンスルホン酸、２−トリクロロメチルベンゼンスルホン酸、２−トリブロモメチルベンゼンスルホン酸、２−トリヨードメチルベンゼンスルホン酸、３−トリフルオロメチルベンゼンスルホン酸、３−トリクロロメチルベンゼンスルホン酸、３−トリブロモメチルベンゼンスルホン酸、３−トリヨードメチルベンゼンスルホン酸、４−トリフルオロメチルベンゼンスルホン酸、４−トリクロロメチルベンゼンスルホン酸、４−トリブロモメチルベンゼンスルホン酸、４−トリヨードメチルベンゼンスルホン酸、２，６−ビス（トリフルオロメチル）ベンゼンスルホン酸、２，６−ビス（トリクロロメチル）ベンゼンスルホン酸、２，６−ビス（トリブロモメチル）ベンゼンスルホン酸、２，６−ビス（トリヨードメチル）ベンゼンスルホン酸、３，５−ビス（トリフルオロメチル）ベンゼンスルホン酸、３，５−ビス（トリクロロメチル）ベンゼンスルホン酸、３，５−ビス（トリブロモメチル）ベンゼンスルホン酸、３，５−ビス（トリヨードメチル）ベンゼンスルホン酸等のハロゲン化アルキル芳香族スルホン酸、例えばベンジルスルホン酸、フェネチルスルホン酸、フェニルプロピルスルホン酸、フェニルブチルスルホン酸、フェニルペンチルスルホン酸、フェニルヘキシルスルホン酸、フェニルヘプチルスルホン酸、フェニルオクチルスルホン酸、フェニルノニルスルホン酸等の芳香脂肪族スルホン酸、例えば４−フルオロフェニルメチルスルホン酸、４−クロロフェニルメチルスルホン酸、４−ブロモフェニルメチルスルホン酸、４−ヨードフェニルメチルスルホン酸、テトラフルオロフェニルメチルスルホン酸、テトラクロロフェニルメチルスルホン酸、テトラブロモフェニルメチルスルホン酸、テトラヨードフェニルメチルスルホン酸、４−フルオロフェニルエチルスルホン酸、４−クロロフェニルエチルスルホン酸、４−ブロモフェニルエチルスルホン酸、４−ヨードフェニルエチルスルホン酸、４−フルオロフェニルプロピルスルホン酸、４−クロロフェニルプロピルスルホン酸、４−ブロモフェニルプロピルスルホン酸、４−ヨードフェニルプロピルスルホン酸、４−フルオロフェニルブチルスルホン酸、４−クロロフェニルブチルスルホン酸、４−ブロモフェニルブチルスルホン酸、４−ヨードフェニルブチルスルホン酸等のハロゲン化芳香脂肪族スルホン酸、例えばカンファースルホン酸、アダマンタンカルボン酸等の脂環式スルホン酸等が挙げられる。
一般式［７］で示されるカルボン酸の具体例としては、例えばギ酸、酢酸、プロピオン酸、酪酸、イソ酪酸、吉草酸、イソ吉草酸、ピバル酸、ヘキサン酸、ヘプタン酸、オクタン酸、ノナン酸、デカン酸、ウンデカン酸、ラウリル酸、トリデカン酸、ミリスチン酸、ペンタデカン酸、パルミチン酸、ヘプタデカン酸、ステアリン酸、ノナデカン酸、イコサン酸、ヘンイコサン酸、ドコサン酸、トリコサン酸等の脂肪族飽和カルボン酸、例えばフルオロ酢酸、クロロ酢酸、ブロモ酢酸、ヨード酢酸、ジフルオロ酢酸、ジクロロ酢酸、ジブロモ酢酸、ジヨード酢酸、トリフルオロ酢酸、トリクロロ酢酸、トリブロモ酢酸、トリヨード酢酸、２−フルオロプロピオン酸、２−クロロプロピオン酸、２−ブロモプロピオン酸、２−ヨードプロピオン酸、トリフルオロプロピオン酸、トリクロロプロピオン酸、ペンタフルオロプロピオン酸、ペンタクロロプロピオン酸、ペンタブロモプロピオン酸、ペンタヨードプロピオン酸、２，２−ビス（トリフルオロメチル）プロピオン酸、２，２−ビス（トリクロロメチル）プロピオン酸、２，２−ビス（トリブロモメチル）プロピオン酸、２，２−ビス（トリヨードメチル）プロピオン酸、トリフルオロ酪酸、トリクロロ酪酸、ペンタフルオロ酪酸、ヘプタクロロ酪酸、ヘプタフルオロ酪酸、ヘプタブロモ酪酸、ヘプタヨード酪酸、ヘプタフルオロイソ酪酸、ヘプタクロロイソ酪酸、ヘプタブロモイソ酪酸、ヘプタヨードイソ酪酸、トリフルオロ吉草酸、５Ｈ−パーフルオロ吉草酸、５Ｈ−パークロロ吉草酸、５Ｈ−パーブロモ吉草酸、５Ｈ−パーヨード吉草酸、ノナフルオロ吉草酸、ノナクロロ吉草酸、ノナブロモ吉草酸、ノナヨード吉草酸、トリフルオロヘキサン酸、トリクロロヘキサン酸、パーフルオロヘキサン酸、パークロロヘキサン酸、パーブロモヘキサン酸、パーヨードヘキサン酸、７−クロロドデカフルオロヘプタン酸、７−クロロドデカクロロヘプタン酸、７−クロロドデカブロモヘプタン酸、７−クロロドデカヨードヘプタン酸、トリフルオロヘプタン酸、トリクロロヘプタン酸、７Ｈ−パーフルオロヘプタン酸、７Ｈ−パークロロヘプタン酸、７Ｈ−パーブロモヘプタン酸、７Ｈ−パーヨードヘプタン酸、トリフルオロオクタン酸、トリクロロオクタン酸、ペンタデカフルオロオクタン酸、ペンタデカクロロオクタン酸、ペンタデカブロモオクタン酸、ペンタデカヨードオクタン酸、トリフルオロノナン酸、トリクロロノナン酸、９Ｈ−ヘキサデカフルオロノナン酸、９Ｈ−ヘキサデカクロロノナン酸、９Ｈ−ヘキサデカブロモノナン酸、９Ｈ−ヘキサデカヨードノナン酸、パーフルオロノナン酸、パークロロノナン酸、パーブロモノナン酸、パーヨードノナン酸、トリフルオロデカン酸、トリクロロデカン酸、ノナデカフルオロデカン酸、ノナデカクロロデカン酸、ノナデカブロモデカン酸、ノナデカヨードデカン酸、トリフルオロウンデカン酸、トリクロロウンデカン酸、パーフルオロウンデカン酸、パークロロウンデカン酸、パーブロモウンデカン酸、パーヨードウンデカン酸、トリフルオロドデカン酸、トリクロロドデカン酸、パーフルオロドデカン酸、パークロロドデカン酸、パーブロモドデカン酸、パーヨードドデカン酸、トリフルオロトリデカン酸、トリクロロトリデカン酸、パーフルオロトリデカン酸、パークロロトリデカン酸、パーブロモトリデカン酸、パーヨードトリデカン酸、トリフルオロテトラデカン酸、トリクロロテトラデカン酸、パーフルオロテトラデカン酸、パークロロテトラデカン酸、パーブロモテトラデカン酸、パーヨードテトラデカン酸、トリフルオロペンタデカン酸、トリクロロペンタデカン酸、パーフルオロペンタデカン酸、パークロロペンタデカン酸、パーブロモペンタデカン酸、パーヨードペンタデカン酸、パーフルオロヘキサデカン酸、パークロロヘキサデカン酸、パーブロモヘキサデカン酸、パーヨードヘキサデカン酸、パーフルオロヘプタデカン酸、パークロロヘプタデカン酸、パーブロモヘプタデカン酸、パーヨードヘプタデカン酸、パーフルオロオクタデカン酸、パークロロオクタデカン酸、パーブロモオクタデカン酸、パーヨードオクタデカン酸、パーフルオロノナデカン酸、パークロロノナデカン酸、パーブロモノナデカン酸、パーヨードノナデカン酸、パーフルオロイコサン酸、パークロロイコサン酸、パーブロモイコサン酸、パーヨードイコサン酸、パーフルオロヘンイコサン酸、パークロロヘンイコサン酸、パーブロモヘンイコサン酸、パーヨードヘンイコサン酸、パーフルオロドコサン酸、パークロロドコサン酸、パーブロモドコサン酸、パーヨードドコサン酸、パーフルオロトリコサン酸、パークロロトリコサン酸、パーブロモトリコサン酸、パーヨードトリコサン酸等のハロゲン化飽和脂肪族カルボン酸、例えばグリコール酸、乳酸、グリセリン酸、３−ヒドロキシ−２−メチルプロピオン酸等のヒドロキシ脂肪族カルボン酸、例えば３−ヒドロキシ−２−（トリフルオロメチル）プロピオン酸、３−ヒドロキシ−２−（トリクロロメチル）プロピオン酸、３−ヒドロキシ−２−（トリブロモメチル）プロピオン酸、３−ヒドロキシ−２−（トリヨードメチル）プロピオン酸、２−ヒドロキシ−２−（トリフルオロメチル）酪酸、２−ヒドロキシ−２−（トリクロロメチル）酪酸、２−ヒドロキシ−２−（トリブロモメチル）酪酸、２−ヒドロキシ−２−（トリヨードメチル）酪酸等のハロゲン化ヒドロキシ脂肪族カルボン酸、例えばシクロヘキサンカルボン酸、樟脳酸、アダマンタン酸等の脂環式カルボン酸、例えば４−フルオロシクロヘキサンカルボン酸、４−クロロシクロヘキサンカルボン酸、４−ブロモシクロヘキサンカルボン酸、４−ヨードシクロヘキサンカルボン酸、ペンタフルオロシクロヘキサンカルボン酸、ペンタクロロシクロヘキサンカルボン酸、ペンタブロモシクロヘキサンカルボン酸、ペンタヨードシクロヘキサンカルボン酸、４−（トリフルオロメチル）シクロヘキサンカルボン酸、４−（トリクロロメチル）シクロヘキサンカルボン酸、４−（トリブロモメチル）シクロヘキサンカルボン酸、４−（トリヨードメチル）シクロヘキサンカルボン酸等のハロゲン化脂環式カルボン酸、例えば安息香酸、ナフトエ酸、アントラセンカルボン酸、ピレンカルボン酸、ピリレンカルボン酸、ペンタフェンカルボン酸等の芳香族カルボン酸、例えばフルオロ安息香酸、クロロ安息香酸、ブロモ安息香酸、ヨード安息香酸、ジフルオロ安息香酸、ジクロロ安息香酸、ジブロモ安息香酸、ジヨード安息香酸、トリフルオロ安息香酸、トリクロロ安息香酸、トリブロモ安息香酸、トリヨード安息香酸、テトラフルオロ安息香酸、テトラクロロ安息香酸、テトラブロモ安息香酸、テトラヨード安息香酸、ペンタフルオロ安息香酸、ペンタクロロ安息香酸、ペンタブロモ安息香酸、ペンタヨード安息香酸、フルオロナフトエ酸、クロロナフトエ酸、ブロモナフトエ酸、ヨードナフトエ酸、パーフルオロナフトエ酸、パークロロナフトエ酸、パーブロモナフトエ酸、パーヨードナフトエ酸、フルオロアントラセンカルボン酸、クロロアントラセンカルボン酸、ブロモアントラセンカルボン酸、ヨードアントラセンカルボン酸、パーフルオロアントラセンカルボン酸、パークロロアントラセンカルボン酸、パーブロモアントラセンカルボン酸、パーヨードアントラセンカルボン酸等のハロゲン化芳香族カルボン酸、例えばトルイル酸、２，４，６−トリ（イソプロピル）安息香酸等のアルキル芳香族カルボン酸、例えば２−トリフルオロメチル安息香酸、２−トリクロロメチル安息香酸、２−トリブロモメチル安息香酸、２−トリヨードメチル安息香酸、３−トリフルオロメチル安息香酸、３−トリクロロメチル安息香酸、３−トリブロモメチル安息香酸、３−トリヨードメチル安息香酸、４−トリフルオロメチル安息香酸、４−トリクロロメチル安息香酸、４−トリブロモメチル安息香酸、４−トリヨードメチル安息香酸、２−フルオロ−４−（トリフルオロメチル）安息香酸、２−クロロ−４−（トリクロロメチル）安息香酸、２−ブロモ−４−（トリブロモメチル）安息香酸、２，３，４−トリフルオロ−６−（トリフルオロメチル）安息香酸、２，３，４−トリクロロ−６−（トリクロロメチル）安息香酸、２，３，４−トリブロモ−６−（トリブロモメチル）安息香酸、２，３，４−トリヨード−６−（トリヨードメチル）安息香酸、２−ヨード−４−（トリヨードメチル）安息香酸、２，４−ビス（トリフルオロメチル）安息香酸、２，４−ビス（トリクロロメチル）安息香酸、２，４−ビス（トリブロモメチル）安息香酸、２，４−ビス（トリヨードメチル）安息香酸、２，６−ビス（トリフルオロメチル）安息香酸、２，６−ビス（トリクロロメチル）安息香酸、２，６−ビス（トリブロモメチル）安息香酸、２，６−ビス（トリヨードメチル）安息香酸、３，５−ビス（トリフルオロメチル）安息香酸、３，５−ビス（トリクロロメチル）安息香酸、３，５−ビス（トリブロモメチル）安息香酸、３，５−ビス（トリヨードメチル）安息香酸、２，４，６−トリス（トリフルオロメチル）安息香酸、２，４，６−トリス（トリクロロメチル）安息香酸、２，４，６−トリス（トリブロモメチル）安息香酸、２，４，６−トリス（トリヨードメチル）安息香酸、２−クロロ−６−フルオロ−３−メチル安息香酸、トリフルオロメチルナフトエ酸、トリクロロメチルナフトエ酸、トリブロモメチルナフトエ酸、トリヨードメチルナフトエ酸、ビス（トリフルオロメチル）ナフトエ酸、ビス（トリクロロメチル）ナフトエ酸、ビス（トリブロモメチル）ナフトエ酸、ビス（トリヨードメチル）ナフトエ酸、トリス（トリフルオロメチル）ナフトエ酸、トリス（トリクロロメチル）ナフトエ酸、トリス（トリブロモメチル）ナフトエ酸、トリス（トリヨードメチル）ナフトエ酸、トリフルオロメチルアントラセンカルボン酸、トリクロロメチルアントラセンカルボン酸、トリブロモメチルアントラセンカルボン酸、トリヨードメチルアントラセンカルボン酸等のハロアルキル芳香族カルボン酸、例えばアニス酸、ベルトラム酸、ｏ−ベルトラム酸等のアルコキシ芳香族カルボン酸、例えば４−トリフルオロメトキシ安息香酸、４−トリクロロメトキシ安息香酸、４−トリブロモメトキシ安息香酸、４−トリヨードメトキシ安息香酸、４−ペンタフルオロエトキシ安息香酸、４−ペンタクロロエトキシ安息香酸、４−ペンタブロモエトキシ安息香酸、４−ペンタヨードエトキシ安息香酸、３，４−ビス（トリフルオロメトキシ）安息香酸、３，４−ビス（トリクロロメトキシ）安息香酸、３，４−ビス（トリブロモメトキシ）安息香酸、３，４−ビス（トリヨードメトキシ）安息香酸、２，５−ビス（２，２，２−トリフルオロエトキシ）安息香酸、２，５−ビス（２，２，２−トリクロロエトキシ）安息香酸、２，５−ビス（２，２，２−トリブロモエトキシ）安息香酸、２，５−ビス（２，２，２−トリヨードエトキシ）安息香酸等のハロアルコキシ芳香族カルボン酸、例えばサリチル酸、ｏ−ピロカテク酸、β−レゾルシル酸、ゲンチジン酸、γ−レゾルシル酸、プロトカテク酸、α−レゾルシル酸、没食子酸等のヒドロキシ芳香族カルボン酸、例えばバニリン酸、イソバニリン酸等のヒドロキシアルコキシ芳香族カルボン酸、例えばトリニトロ安息香酸等のニトロ芳香族カルボン酸、例えばアントラニル酸等のアミノ芳香族カルボン酸、例えばα−トルイル酸、ヒドロ桂皮酸、ヒドロアトロパ酸、３−フェニルプロピオン酸、４−フェニル酪酸、５−フェニルペンタン酸、６−フェニルヘキサン酸、７−フェニルヘプタン酸、６−（２−ナフチル）ヘキサン酸等の芳香脂肪族カルボン酸、例えばホモゲンチジン酸等のヒドロキシ芳香脂肪族カルボン酸、例えばマンデル酸、ベンジル酸、アトロラクチン酸、トロパ酸、アトログリセリン酸等の芳香族ヒドロキシアルキルカルボン酸、例えば２−ホルミル酢酸、アセト酢酸、３−ベンゾイルプロピオン酸、等４−ホルミル酪酸、３−オキソ吉草酸、５−オキソ吉草酸、３，５−ジオキソ吉草酸、６−ホルミルヘキサンカルボン酸、２−オキソ−１−シクロヘキサンカルボン酸、４−（２−オキソブチル）安息香酸、ｐ−（３−ホルミルプロピル）安息香酸、４−ホルミルフェニル酢酸、β−オキソシクロヘキサンプロピオン酸、ピルビン酸等のオキソカルボン酸等が挙げられる。
一般式［２］で示される基としては、例えば下記一般式［１０］及び［１２］
2003074509.tif 000017
（式中、Ｒ３、Ｒ４、ｉ及びｊは前記に同じ。）で示されるもの等が挙げられ、中でも、一般式［１０］で示される基が好ましい。
一般式［１０］で示される基としては、具体的には、例えばキサンテン−９−オン−２−イル基、キサンテン−９−オン−４−イル基等が挙げられ、中でもキサンテン−９−オン−２−イル基が好ましい。
一般式［１２］で示される基としては、具体的には、例えばキサンテン−９−チオン−２−イル基、キサンテン−９−チオン−４−イル基等が挙げられる。
一般式［３］で示される基としては、例えば下記一般式［１４］及び［１５］
2003074509.tif 000018
（式中、Ｒ５、Ｒ６、ｐ及びｑは前記に同じ。）で示されるもの等が挙げられ、中でも一般式［１４］で示される基が好ましい。
一般式［１４］で示される基としては、具体的には、例えばクマリン−７−イル基、クマリン−５−イル基、４−メトキシクマリン−７−イル基、４−メトキシクマリン−５−イル基、６−メチルクマリン−７−イル基、６−メチルクマリン−５−イル基等が挙げられ、中でもクマリン−７−イル基が好ましい。
一般式［１５］で示される基としては、具体的には、例えばクマリン−２−チオン−７−イル基、クマリン−２−チオン−５−イル基、４−メトキシクマリン−２−チオン−７−イル基、４−メトキシクマリン−２−チオン−５−イル基、６−メチルクマリン−２−チオン−７−イル基、６−メチルクマリン−２−チオン−５−イル基等が挙げられる。
一般式［１］で示されるスルホニウム塩としては、例えば下記一般式［１６］、［１８］、［２０］及び［２１］
2003074509.tif 000019
2003074509.tif 000020
（式中、Ｒ１〜Ｒ６、Ａ、ｉ、ｊ、ｍ、ｎ、ｐ及びｑは前記に同じ。）で示されるもの等が挙げられ、中でも、一般式［１６］で示されるもの、一般式［２０］で示されるもの等が好ましい。
一般式［３５］で示されるヨードニウム塩としては、例えば下記一般式［３９］〜［４３］
2003074509.tif 000021
2003074509.tif 000022
（式中、Ｒ２８はハロゲン原子又は低級アルキル基を表し、ｕは０〜５の整数を表し、Ｒ１〜Ｒ６、Ｘ２〜Ｘ４、Ａ３、ｉ、ｊ、ｍ、ｎ、ｐ及びｑは前記に同じ。）で示されるもの等が挙げられ、中でも一般式［３９］〜［４１］で示されるもの等が好ましく、就中、一般式［３９］及び［４０］で示されるものがより好ましい。
一般式［４２］及び［４３］に於いて、Ｒ２８で示されるハロゲン原子としては、例えばフッ素原子、塩素原子、臭素原子、ヨウ素原子等が挙げられる。
Ｒ２８で示される低級アルキル基としては、直鎖状、分枝状或いは環状の何れでもよく、通常炭素数１〜６、好ましくは１〜４のものが挙げられ、具体的には、例えば上記Ｒ１〜Ｒ６で示されるハロゲン原子若しくは低級アルキル基を置換基として有していてもよいアリール基の置換基として挙げられる低級アルキル基の例示と同様のものが挙げられ、中でも、例えばメチル基、エチル基、ｎ−プロピル基、イソプロピル基、ｎ−ブチル基、イソブチル基、ｓｅｃ−ブチル基、ｔｅｒｔ−ブチル基等が好ましく、就中、メチル基、エチル基がより好ましい。
ｕは、通常０〜５、好ましくは０〜１の整数を表す。
一般式［１６］で示される化合物の好ましい具体例としては、例えばジフェニル−（キサンテン−９−オン−２−イル）−スルホニウム  クロライド、ジフェニル−（キサンテン−９−オン−２−イル）−スルホニウム  ブロマイド、ジフェニル−（キサンテン−９−オン−２−イル）−スルホニウム  パークロレート、ジフェニル−（キサンテン−９−オン−２−イル）−スルホニウム  テトラフルオロボレート、ジフェニル−（キサンテン−９−オン−２−イル）−スルホニウム  ヘキサフルオロホスフェート、ジフェニル−（キサンテン−９−オン−２−イル）−スルホニウム  ヘキサフルオロアルセネート、ジフェニル−（キサンテン−９−オン−２−イル）−スルホニウム  ヘキサフルオロアンチモネート、ジフェニル−（キサンテン−９−オン−２−イル）−スルホニウム  テトラフェニルボレート、ジフェニル−（キサンテン−９−オン−２−イル）−スルホニウム  テトラキス｛３，５−ビス（トリフルオロメチル）フェニル｝ボレート、ジフェニル−（キサンテン−９−オン−２−イル）−スルホニウム  テトラキス（ペンタフルオロフェニル）ボレート、ジフェニル−（キサンテン−９−オン−２−イル）−スルホニウム  テトラフェニルガレート、ジフェニル−（キサンテン−９−オン−２−イル）−スルホニウム  テトラキス（ペンタフルオロフェニル）ガレート、ジフェニル−（キサンテン−９−オン−２−イル）−スルホニウム  トリフルオロメタンスルホネート、ジフェニル−（キサンテン−９−オン−２−イル）−スルホニウムノナフルオロブタンスルホネート、ジフェニル−（キサンテン−９−オン−２−イル）−スルホニウム  パーフルオロオクタンスルホネート、ジフェニル−（キサンテン−９−オン−２−イル）−スルホニウム  ベンゼンスルホネート、ジフェニル−（キサンテン−９−オン−２−イル）−スルホニウムｐ−トルエンスルホネート、ジフェニル−（キサンテン−９−オン−２−イル）−スルホニウム４−ドデシルベンゼンスルホネート、ジフェニル−（キサンテン−９−オン−２−イル）−スルホニウム４−フルオロベンゼンスルホネート、ジフェニル−（キサンテン−９−オン−２−イル）−スルホニウム２，４−ジフルオロベンゼンスルホネート、ジフェニル−（キサンテン−９−オン−２−イル）−スルホニウム  ペンタフルオロベンゼンスルホネート、ジフェニル−（キサンテン−９−オン−２−イル）−スルホニウム４−トリフルオロメチルベンゼンスルホネート、ジフェニル−（キサンテン−９−オン−２−イル）−スルホニウム３，５−ビス（トリフルオロメチル）ベンゼンスルホネート、ジフェニル−（キサンテン−９−オン−２−イル）−スルホニウム  アセテート、ジフェニル−（キサンテン−９−オン−２−イル）−スルホニウム  ヘプタフルオロブタノエート、ジフェニル−（キサンテン−９−オン−２−イル）−スルホニウム  パーフルオロオクタノエート、ジフェニル−（キサンテン−９−オン−２−イル）−スルホニウム  パーフルオロドデカノエート、ビス（４−メチルフェニル）−（キサンテン−９−オン−２−イル）−スルホニウム  ヘキサフルオロホスフェート、ビス（４−メチルフェニル）−（キサンテン−９−オン−２−イル）−スルホニウム  テトラフェニルボレート、ビス（４−メチルフェニル）−（キサンテン−９−オン−２−イル）−スルホニウム  トリフルオロメタンスルホネート、ビス（４−メチルフェニル）−（キサンテン−９−オン−２−イル）−スルホニウム  ノナフルオロブタンスルホネート、ビス（４−メチルフェニル）−（キサンテン−９−オン−２−イル）−スルホニウムｐ−トルエンスルホネート、ジフェニル−（キサンテン−９−オン−４−イル）−スルホニウム  ヘキサフルオロホスフェート、ジフェニル−（キサンテン−９−オン−４−イル）−スルホニウム  テトラフェニルボレート、ジフェニル−（キサンテン−９−オン−４−イル）−スルホニウム  トリフルオロメタンスルホネート、ジフェニル−（キサンテン−９−オン−４−イル）−スルホニウム  ノナフルオロブタンスルホネート、ジフェニル−（キサンテン−９−オン−４−イル）−スルホニウムｐ−トルエンスルホネートが挙げられ、中でも、例えばジフェニル−（キサンテン−９−オン−２−イル）−スルホニウム  ヘキサフルオロホスフェート、ジフェニル−（キサンテン−９−オン−２−イル）−スルホニウム  テトラフェニルボレート、ジフェニル−（キサンテン−９−オン−２−イル）−スルホニウム  トリフルオロメタンスルホネート、ジフェニル−（キサンテン−９−オン−２−イル）−スルホニウム  ノナフルオロブタンスルホネート、ジフェニル−（キサンテン−９−オン−２−イル）−スルホニウム  ｐ−トルエンスルホネートが好ましく、就中、ジフェニル−（キサンテン−９−オン−２−イル）−スルホニウム  トリフルオロメタンスルホネート、ジフェニル−（キサンテン−９−オン−２−イル）−スルホニウム  ヘキサフルオロフォスフェート等がより好ましい。
一般式［１８］で示される化合物の好ましい具体例としては、例えばジフェニル−（キサンテン−９−チオン−２−イル）−スルホニウム  クロライド、ジフェニル−（キサンテン−９−チオン−２−イル）−スルホニウム  ブロマイド、ジフェニル−（キサンテン−９−チオン−２−イル）−スルホニウム  パークロレート、ジフェニル−（キサンテン−９−チオン−２−イル）−スルホニウム  テトラフルオロボレート、ジフェニル−（キサンテン−９−チオン−２−イル）−スルホニウム  ヘキサフルオロホスフェート、ジフェニル−（キサンテン−９−チオン−２−イル）−スルホニウム  ヘキサフルオロアルセネート、ジフェニル−（キサンテン−９−チオン−２−イル）−スルホニウム  ヘキサフルオロアンチモネート、ジフェニル−（キサンテン−９−チオン−２−イル）−スルホニウム  テトラフェニルボレート、ジフェニル−（キサンテン−９−チオン−２−イル）−スルホニウム  テトラキス｛３，５−ビス（トリフルオロメチル）フェニル｝ボレート、ジフェニル−（キサンテン−９−チオン−２−イル）−スルホニウム  テトラキス（ペンタフルオロフェニル）ボレート、ジフェニル−（キサンテン−９−チオン−２−イル）−スルホニウム  テトラフェニルガレート、ジフェニル−（キサンテン−９−チオン−２−イル）−スルホニウム  トリフルオロメタンスルホネート、ジフェニル−（キサンテン−９−チオン−２−イル）−スルホニウム  ノナフルオロブタンスルホネート、ジフェニル−（キサンテン−９−チオン−２−イル）−スルホニウム  パーフルオロオクタンスルホネート、ジフェニル−（キサンテン−９−チオン−２−イル）−スルホニウム  ベンゼンスルホネート、ジフェニル−（キサンテン−９−チオン−２−イル）−スルホニウム  ｐ−トルエンスルホネート、ジフェニル−（キサンテン−９−チオン−２−イル）−スルホニウム  アセテート、ジフェニル−（キサンテン−９−チオン−２−イル）−スルホニウム  ヘプタフルオロブタノエート、ジフェニル−（キサンテン−９−チオン−２−イル）−スルホニウム  パーフルオロオクタノエート、ビス（４−メチルフェニル）−（キサンテン−９−チオン−２−イル）−スルホニウム  ヘキサフルオロホスフェート、ビス（４−メチルフェニル）−（キサンテン−９−チオン−２−イル）−スルホニウム  テトラフェニルボレート、ビス（４−メチルフェニル）−（キサンテン−９−チオン−２−イル）−スルホニウム  トリフルオロメタンスルホネート、ビス（４−メチルフェニル）−（キサンテン−９−チオン−２−イル）−スルホニウム  ノナフルオロブタンスルホネート、ビス（４−メチルフェニル）−（キサンテン−９−チオン−２−イル）−スルホニウム  ｐ−トルエンスルホネート、ジフェニル−（キサンテン−９−チオン−４−イル）−スルホニウム  ヘキサフルオロホスフェート、ジフェニル−（キサンテン−９−チオン−４−イル）−スルホニウム  テトラフェニルボレート、ジフェニル−（キサンテン−９−チオン−４−イル）−スルホニウム  トリフルオロメタンスルホネート、ジフェニル−（キサンテン−９−チオン−４−イル）−スルホニウム  ノナフルオロブタンスルホネート、ジフェニル−（キサンテン−９−チ���ン−４−イル）−スルホニウム  ｐ−トルエンスルホネート等が挙げられ、中でも、例えばジフェニル−（キサンテン−９−チオン−２−イル）−スルホニウム  ヘキサフルオロホスフェート、ジフェニル−（キサンテン−９−チオン−２−イル）−スルホニウム  テトラフェニルボレート、ジフェニル−（キサンテン−９−チオン−２−イル）−スルホニウム  トリフルオロメタンスルホネート、ジフェニル−（キサンテン−９−チオン−２−イル）−スルホニウム  ノナフルオロブタンスルホネート、ジフェニル−（キサンテン−９−チオン−２−イル）−スルホニウム  ｐ−トルエンスルホネートが好ましい。
一般式［２０］で示される化合物の好ましい具体例としては、例えばジフェニル−（クマリン−７−イル）−スルホニウム  クロライド、ジフェニル−（クマリン−７−イル）−スルホニウム  ブロマイド、ジフェニル−（クマリン−７−イル）−スルホニウム  パークロレート、ジフェニル−（クマリン−７−イル）−スルホニウム  テトラフルオロボレート、ジフェニル−（クマリン−７−イル）−スルホニウム  ヘキサフルオロホスフェート、ジフェニル−（クマリン−７−イル）−スルホニウム  ヘキサフルオロアルセネート、ジフェニル−（クマリン−７−イル）−スルホニウム  ヘキサフルオロアンチモネート、ジフェニル−（クマリン−７−イル）−スルホニウム  テトラフェニルボレート、ジフェニル−（クマリン−７−イル）−スルホニウム  テトラキス｛３，５−ビス（トリフルオロメチル）フェニル｝ボレート、ジフェニル−（クマリン−７−イル）−スルホニウム  テトラキス（ペンタフルオロフェニル）ボレート、ジフェニル−（クマリン−７−イル）−スルホニウム  テトラフルオロガレート、ジフェニル−（クマリン−７−イル）−スルホニウム  テトラフェニルガレート、ジフェニル−（クマリン−７−イル）−スルホニウム  テトラキス（ペンタフルオロフェニル）ガレート、ジフェニル−（クマリン−７−イル）−スルホニウム  トリフルオロメタンスルホネート、ジフェニル−（クマリン−７−イル）−スルホニウム  ノナフルオロブタンスルホネート、ジフェニル−（クマリン−７−イル）−スルホニウム  パーフルオロオクタンスルホネート、ジフェニル−（クマリン−７−イル）−スルホニウム  ベンゼンスルホネート、ジフェニル−（クマリン−７−イル）−スルホニウム  ｐ−トルエンスルホネート、ジフェニル−（クマリン−７−イル）−スルホニウム  ４−ドデシルベンゼンスルホネート、ジフェニル−（クマリン−７−イル）−スルホニウム  ４−フルオロベンゼンスルホネート、ジフェニル−（クマリン−７−イル）−スルホニウム  ２，４−ジフルオロベンゼンスルホネート、ジフェニル−（クマリン−７−イル）−スルホニウム  ペンタフルオロベンゼンスルホネート、ジフェニル−（クマリン−７−イル）−スルホニウム  ４−トリフルオロメチルベンゼンスルホネート、ジフェニル−（クマリン−７−イル）−スルホニウム  ３，５−ビス（トリフルオロメチル）ベンゼンスルホネート、ジフェニル−（クマリン−７−イル）−スルホニウム  アセテート、ジフェニル−（クマリン−７−イル）−スルホニウム  ヘプタフルオロブタノエート、ジフェニル−（クマリン−７−イル）−スルホニウム  パーフルオロオクタノエート、ジフェニル−（クマリン−７−イル）−スルホニウム  パーフルオロドデカノエート、ビス（４−メチルフェニル）−（クマリン−７−イル）−スルホニウム  ヘキサフルオロホスフェート、ビス（４−メチルフェニル）−（クマリン−７−イル）−スルホニウム  テトラフェニルボレート、ビス（４−メチルフェニル）−（クマリン−７−イル）−スルホニウム  トリフルオロメタンスルホネート、ビス（４−メチルフェニル）−（クマリン−７−イル）−スルホニウム  ノナフルオロブタンスルホネート、ビス（４−メチルフェニル）−（クマリン−７��イル）−スルホニウム  ｐ−トルエンスルホネート、ジフェニル−（４−メトキシクマリン−７−イル）−スルホニウム  ヘキサフルオロホスフェート、ジフェニル−（４−メトキシクマリン−７−イル）−スルホニウム  テトラフェニルボレート、ジフェニル−（４−メトキシクマリン−７−イル）−スルホニウム  トリフルオロメタンスルホネート、ジフェニル−（４−メトキシクマリン−７−イル）−スルホニウム  ノナフルオロブタンスルホネート、ジフェニル−（４−メトキシクマリン−７−イル）−スルホニウム  ｐ−トルエンスルホネート、ジフェニル−（６−メチルクマリン−７−イル）−スルホニウム  ヘキサフルオロホスフェート、ジフェニル−（６−メチルクマリン−７−イル）−スルホニウム  テトラフェニルボレート、ジフェニル−（６−メチルクマリン−７−イル）−スルホニウム  トリフルオロメタンスルホネート、ジフェニル−（６−メチルクマリン−７−イル）−スルホニウム  ノナフルオロブタンスルホネート、ジフェニル−（６−メチルクマリン−７−イル）−スルホニウム  ｐ−トルエンスルホネート、ジフェニル−（クマリン−５−イル）−スルホニウム  ヘキサフルオロホスフェート、ジフェニル−（クマリン−５−イル）−スルホニウム  テトラフェニルボレート、ジフェニル−（クマリン−５−イル）−スルホニウム  トリフルオロメタンスルホネート、ジフェニル−（クマリン−５−イル）−スルホニウム  ノナフルオロブタンスルホネート、ジフェニル−（クマリン−５−イル）−スルホニウム  ｐ−トルエンスルホネート等が挙げられ、中でも、例えばジフェニル−（クマリン−７−イル）−スルホニウム  ヘキサフルオロホスフェート、ジフェニル−（クマリン−７−イル）−スルホニウム  テトラフェニルボレート、ジフェニル−（クマリン−７−イル）−スルホニウム  トリフルオロメタンスルホネート、ジフェニル−（クマリン−７−イル）−スルホニウム  ノナフルオロブタンスルホネート、ジフェニル−（クマリン−７−イル）−スルホニウム  ｐ−トルエンスルホネートが好ましく、就中、（クマリン−６−イル）−ジフェニルスルホニウム  トリフルオロメタンスルホネート、（クマリン−６−イル）−ジフェニルスルホニウム  ヘキサフルオロホスフェートがより好ましい。
一般式［２１］で示される化合物の好ましい具体例としては、例えばジフェニル−（クマリン−２−チオン−７−イル）−スルホニウム  クロライド、ジフェニル−（クマリン−２−チオン−７−イル）−スルホニウム  ブロマイド、ジフェニル−（クマリン−２−チオン−７−イル）−スルホニウム  パークロレート、ジフェニル−（クマリン−２−チオン−７−イル）−スルホニウム  テトラフルオロボレート、ジフェニル−（クマリン−２−チオン−７−イル）−スルホニウム  ヘキサフルオロホスフェート、ジフェニル−（クマリン−２−チオン−７−イル）−スルホニウム  ヘキサフルオロアルセネート、ジフェニル−（クマリン−２−チオン−７−イル）−スルホニウム  ヘキサフルオロアンチモネート、ジフェニル−（クマリン−２−チオン−７−イル）−スルホニウム  テトラフェニルボレート、ジフェニル−（クマリン−２−チオン−７−イル）−スルホニウム  テトラキス｛３，５−ビス（トリフルオロメチル）フェニル｝ボレート、ジフェニル−（クマリン−２−チオン−７−イル）−スルホニウム  テトラキス（ペンタフルオロフェニル）ボレート、ジフェニル−（クマリン−２−チオン−７−イル）−スルホニウム  テトラフルオロガレート、ジフェニル−（クマリン−２−チオン−７−イル）−スルホニウム  トリフルオロメタンスルホネート、ジフェニル−（クマリン−２−チオン−７−イル）−スルホニウム  ノナフルオロブタンスルホネート、ジフェニル−（クマリン−２−チオン−７−イル）−スルホニウム  パーフルオロオクタンスルホネート、ジフェニル−（クマリン−２−チオン−７−イル）−スルホニウム  ベンゼンスルホネート、ジフェニル−（クマリン−２−チオン−７−イル）−スルホニウム  ｐ−トルエンスルホネート、ジフェニル−（クマリン−２−チオン−７−イル）−スルホニウム  アセテート、ジフェニル−（クマリン−２−チオン−７−イル）−スルホニウム  ヘプタフルオロブタノエート、ジフェニル−（クマリン−２−チオン−７−イル）−スルホニウム  パーフルオロオクタノエート、ビス（４−メチルフェニル）−（クマリン−２−チオン−７−イル）−スルホニウム  ヘキサフルオロホスフェート、ビス（４−メチルフェニル）−（クマリン−２−チオン−７−イル）−スルホニウム  テトラフェニルボレート、ビス（４−メチルフェニル）−（クマリン−２−チオン−７−イル）−スルホニウム  トリフルオロメタンスルホネート、ビス（４−メチルフェニル）−（クマリン−２−チオン−７−イル）−スルホニウム  ノナフルオロブタンスルホネート、ビス（４−メチルフェニル）−（クマリン−２−チオン−７−イル）−スルホニウム  ｐ−トルエンスルホネート、ジフェニル−（クマリン−２−チオン−５−イル）−スルホニウム  ヘキサフルオロホスフェート、ジフェニル−（クマリン−２−チオン−５−イル）−スルホニウム  テトラフェニルボレート、ジフェニル−（クマリン−２−チオン−５−イル）−スルホニウム  トリフルオロメタンスルホネート、ジフェニル−（クマリン−２−チオン−５−イル）−スルホニウム  ノナフルオロブタンスルホネート、ジフェニル−（クマリン−２−チオン−５−イル）−スルホニウム  ｐ−トルエンスルホネート等��挙げられ、中でも、例えばジフェニル−（クマリン−２−チオン−７−イル）−スルホニウム  ヘキサフルオロホスフェート、ジフェニル−（クマリン−２−チオン−７−イル）−スルホニウム  テトラフェニルボレート、ジフェニル−（クマリン−２−チオン−７−イル）−スルホニウム  トリフルオロメタンスルホネート、ジフェニル−（クマリン−２−チオン−７−イル）−スルホニウム  ノナフルオロブタンスルホネート、ジフェニル−（クマリン−２−チオン−７−イル）−スルホニウム  ｐ−トルエンスルホネートが好ましい。
一般式［３９］で示される化合物の好ましい具体例としては、例えばビス（キサンテン−９−オン−２−イル）ヨードニウム  クロライド、ビス（キサンテン−９−オン−２−イル）ヨードニウム  ブロマイド、ビス（キサンテン−９−オン−２−イル）ヨードニウム  パークロレート、ビス（キサンテン−９−オン−２−イル）ヨードニウム  テトラフルオロボレート、ビス（キサンテン−９−オン−２−イル）ヨードニウム  ヘキサフルオロホスフェート、ビス（キサンテン−９−オン−２−イル）ヨードニウム  ヘキサフルオロアルセネート、ビス（キサンテン−９−オン−２−イル）ヨードニウム  ヘキサフルオロアンチモネート、ビス（キサンテン−９−オン−２−イル）ヨードニウム  テトラフェニルボレート、ビス（キサンテン−９−オン−２−イル）ヨードニウム  テトラキス｛３，５−ビス（トリフルオロメチル）フェニル｝ボレート、ビス（キサンテン−９−オン−２−イル）ヨードニウム  テトラキス（ペンタフルオロフェニル）ボレート、ビス（キサンテン−９−オン−２−イル）ヨードニウム  テトラフェニルガレート、ビス（キサンテン−９−オン−２−イル）ヨードニウム  テトラキス（ペンタフルオロフェニル）ガレート、ビス（キサンテン−９−オン−２−イル）ヨードニウム  トリフルオロメタンスルホネート、ビス（キサンテン−９−オン−２−イル）ヨードニウム  ノナフルオロブタンスルホネート、ビス（キサンテン−９−オン−２−イル）ヨードニウム  パーフルオロオクタンスルホネート、ビス（キサンテン−９−オン−２−イル）ヨードニウム  ベンゼンスルホネート、ビス（キサンテン−９−オン−２−イル）ヨードニウム  ｐ−トルエンスルホネート、ビス（キサンテン−９−オン−２−イル）ヨードニウム  ４−ドデシルベンゼンスルホネート、ビス（キサンテン−９−オン−２−イル）ヨードニウム  ４−フルオロベンゼンスルホネート、ビス（キサンテン−９−オン−２−イル）ヨードニウム  ２，４−ジフルオロベンゼンスルホネート、ビス（キサンテン−９−オン−２−イル）ヨードニウム  ペンタフルオロベンゼンスルホネート、ビス（キサンテン−９−オン−２−イル）ヨードニウム  ４−トリフルオロメチルベンゼンスルホネート、ビス（キサンテン−９−オン−２−イル）ヨードニウム  ３，５−ビス（トリフルオロメチル）ベンゼンスルホネート、ビス（キサンテン−９−オン−２−イル）ヨードニウム  アセテート、ビス（キサンテン−９−オン−２−イル）ヨードニウム  ペンタフルオロブタノエート、ビス（キサンテン−９−オン−２−イル）ヨードニウム  パーフルオロオクタノエート、ビス（キサンテン−９−オン−２−イル）ヨードニウム  パーフルオロドデカネート等が挙げられ、中でも、例えばビス（キサンテン−９−オン−２−イル）ヨードニウム  ヘキサフルオロホスフェート、ビス（キサンテン−９−オン−２−イル）ヨードニウム  テトラフェニルボレート、ビス（キサンテン−９−オン−２−イル）ヨードニウム  トリフルオロメタンスルホネート、ビス（キサンテン−９−オン−２−イル）ヨードニウム  ノナフルオロブタンスルホネート、ビス（キサンテン−９−オン−２−イル）ヨードニウム  ｐ−トルエンスルホネート等が好ましく、就中��ビス（キサンテン−９−オン−２−イル）ヨードニウム  ヘキサフルオロホスフェートがより好ましい。
一般式［４０］で示される化合物の好ましい具体例としては、例えばビス（クマリン−７−イル）ヨードニウム  クロライド、ビス（クマリン−７−イル）ヨードニウム  ブロマイド、ビス（クマリン−７−イル）ヨードニウム  パークロレート、ビス（クマリン−７−イル）ヨードニウム  テトラフルオロボレート、ビス（クマリン−７−イル）ヨードニウム  ヘキサフルオロホスフェート、ビス（クマリン−７−イル）ヨードニウム  ヘキサフルオロアルセネート、ビス（クマリン−７−イル）ヨードニウム  ヘキサフルオロアンチモネート、ビス（クマリン−７−イル）ヨードニウム  テトラフェニルボレート、ビス（クマリン−７−イル）ヨードニウム  テトラキス｛３，５−ビス（トリフルオロメチル）フェニル｝ボレート、ビス（クマリン−７−イル）ヨードニウム  テトラキス（ペンタフルオロフェニル）ボレート、ビス（クマリン−７−イル）ヨードニウム  テトラフェニルガレート、ビス（クマリン−７−イル）ヨードニウム  テトラキス（ペンタフルオロフェニル）ガレート、ビス（クマリン−７−イル）ヨードニウム  トリフルオロメタンスルホネート、ビス（クマリン−７−イル）ヨードニウム  ノナフルオロブタンスルホネート、ビス（クマリン−７−イル）ヨードニウム  パーフルオロオクタンスルホネート、ビス（クマリン−７−イル）ヨードニウム  ベンゼンスルホネート、ビス（クマリン−７−イル）ヨードニウム  ｐ−トルエンスルホネート、ビス（クマリン−７−イル）ヨードニウム４−ドデシルベンゼンスルホネート、ビス（クマリン−７−イル）ヨードニウム  ４−フルオロベンゼンスルホネート、ビス（クマリン−７−イル）ヨードニウム  ２，４−ジフルオロベンゼンスルホネート、ビス（クマリン−７−イル）ヨードニウム  ペンタフルオロベンゼンスルホネート、ビス（クマリン−７−イル）ヨードニウム  ４−トリフルオロメチルベンゼンスルホネート、ビス（クマリン−７−イル）ヨードニウム  ３，５−ビス（トリフルオロメチル）ベンゼンスルホネート、ビス（クマリン−７−イル）ヨードニウム  アセテート、ビス（クマリン−７−イル）ヨードニウム  ペンタフルオロブタノエート、ビス（クマリン−７−イル）ヨードニウム  パーフルオロオクタノエート、ビス（クマリン−７−イル）ヨードニウム  パーフルオロドデカネート等が挙げられ、中でも、例えばビス（クマリン−７−イル）ヨードニウム  ヘキサフルオロホスフェート、ビス（クマリン−７−イル）ヨードニウム  テトラフェニルボレート、ビス（クマリン−７−イル）ヨードニウム  トリフルオロメタンスルホネート、ビス（クマリン−７−イル）ヨードニウム  ノナフルオロブタンスルホネート、ビス（クマリン−７−イル）ヨードニウム  ｐ−トルエンスルホネート等が好ましい。
一般式［４１］で示される化合物の好ましい具体例としては、例えば（クマリン−７−イル）−（キサンテン−９−オン−２−イル）ヨードニウム  クロライド、（クマリン−７−イル）−（キサンテン−９−オン−２−イル）ヨードニウム  ブロマイド、（クマリン−７−イル）−（キサンテン−９−オン−２−イル）ヨードニウム  テトラフルオロボレート、（クマリン−７−イル）−（キサンテン−９−オン−２−イル）ヨードニウム  ヘキサフルオロホスフェート、（クマリン−７−イル）−（キサンテン−９−オン−２−イル）ヨードニウム  ヘキサフルオロアルセネート、（クマリン−７−イル）−（キサンテン−９−オン−２−イル）ヨードニウム  ヘキサフルオロアンチモネート、（クマリン−７−イル）−（キサンテン−９−オン−２−イル）ヨードニウム  テトラフルオロガレート、（クマリン−７−イル）−（キサンテン−９−オン−２−イル）ヨードニウム  テトラフェニルボレート、（クマリン−７−イル）−（キサンテン−９−オン−２−イル）ヨードニウム  テトラキス｛３，５−ビス（トリフルオロメチル）フェニル｝ボレート、（クマリン−７−イル）−（キサンテン−９−オン−２−イル）ヨードニウムテトラキス（ペンタフルオロフェニル）ボレート、（クマリン−７−イル）−（キサンテン−９−オン−２−イル）ヨードニウム  テトラフェニルガレート、（クマリン−７−イル）−（キサンテン−９−オン−２−イル）ヨードニウム  テトラキス（ペンタフルオロフェニル）ガレート、（クマリン−７−イル）−（キサンテン−９−オン−２−イル）ヨードニウム  トリフルオロメタンスルホネート、（クマリン−７−イル）−（キサンテン−９−オン−２−イル）ヨードニウム  ノナフルオロブタンスルホネート、（クマリン−７−イル）−（キサンテン−９−オン−２−イル）ヨードニウム  パーフルオロオクタンスルホネート、（クマリン−７−イル）−（キサンテン−９−オン−２−イル）ヨードニウム  ベンゼンスルホネート、（クマリン−７−イル）−（キサンテン−９−オン−２−イル）ヨードニウム  ｐ−トルエンスルホネート、（クマリン−７−イル）−（キサンテン−９−オン−２−イル）ヨードニウム  ４−ドデシルベンゼンスルホネート、（クマリン−７−イル）−（キサンテン−９−オン−２−イル）ヨードニウム  ４−フルオロベンゼンスルホネート、（クマリン−７−イル）−（キサンテン−９−オン−２−イル）ヨードニウム  ２，４−ジフルオロベンゼンスルホネート、（クマリン−７−イル）−（キサンテン−９−オン−２−イル）ヨードニウム  ペンタフルオロベンゼンスルホネート、（クマリン−７−イル）−（キサンテン−９−オン−２−イル）ヨードニウム  ４−トリフルオロメチルベンゼンスルホネート、（クマリン−７−イル）−（キサンテン−９−オン−２−イル）ヨードニウム  ３，５−ビス（トリフルオロメチル）ベンゼンスルホネート、（クマリン−７−イル）−（キサンテン−９−オン−２−イル）ヨードニウム  アセテート、（クマリン−７−イル）−（キサンテン−９−オン−２−イル）ヨードニウム  ペンタフルオロブタノエート、（クマリン−７−イル）−（キサンテン−９−オン−２−イル）ヨードニウム  パーフルオロオクタノ���ート、（クマリン−７−イル）−（キサンテン−９−オン−２−イル）ヨードニウム  パーフルオロドデカノエート等が挙げられ、中でも、例えば（クマリン−７−イル）−（キサンテン−９−オン−２−イル）ヨードニウム  ヘキサフルオロホスフェート、（クマリン−７−イル）−（キサンテン−９−オン−２−イル）ヨードニウムテトラフェニルボレート、（クマリン−７−イル）−（キサンテン−９−オン−２−イル）ヨードニウム  トリフルオロメタンスルホネート、（クマリン−７−イル）−（キサンテン−９−オン−２−イル）ヨードニウム  ノナフルオロブタンスルホネート、（クマリン−７−イル）−（キサンテン−９−オン−２−イル）ヨードニウム  ｐ−トルエンスルホネート等が好ましく、就中、例えば（クマリン−７−イル）−（キサンテン−９−オン−２−イル）ヨードニウム  ヘキサフルオロホスフェートが好ましい。
一般式［４２］で示される化合物の好ましい具体例としては、例えば２−（フェニルヨードニオ）キサンテン−９−オン  ヘキサフルオロホスフェート、２−（フェニルヨードニオ）キサンテン−９−オン  ヘキサフルオロアルセネート、２−（フェニルヨードニオ）キサンテン−９−オン  ヘキサフルオロアンチモネート、２−（フェニルヨードニオ）キサンテン−９−オン  テトラフルオロボレート、２−（フェニルヨードニオ）キサンテン−９−オン  テトラキス｛３，５−ビス（トリメチル）フェニル｝ボレート、２−（フェニルヨードニオ）キサンテン−９−オン  テトラキス（ペンタフルオロフェニル）ボレート、２−（フェニルヨードニオ）キサンテン−９−オン  テトラフェニルガレート、２−（フェニルヨードニオ）キサンテン−９−オン  テトラキス（ペンタフルオロフェニル）ボレート、２−（フェニルヨードニオ）キサンテン−９−オン  トリフルオロメタンスルホネート、２−（フェニルヨードニオ）キサンテン−９−オン  ノナフルオロブタンスルホネート、２−（フェニルヨードニオ）キサンテン−９−オン  パーフルオロオクタンスルホネート、２−（フェニルヨードニオ）キサンテン−９−オン  ベンゼンスルホネート、２−（フェニルヨードニオ）キサンテン−９−オン  ｐ−トルエンスルホネート、２−（フェニルヨードニオ）キサンテン−９−オン  ｐ−ドデシルベンゼンスルホネート、２−（フェニルヨードニオ）キサンテン−９−オン  ４−フルオロベンゼンスルホネート、２−（フェニルヨードニオ）キサンテン−９−オン  ２，４−ジフルオロベンゼンスルホネート、２−（フェニルヨードニオ）キサンテン−９−オン  ペンタフルオロベンゼンスルホネート、２−（フェニルヨードニオ）キサンテン−９−オン  アセテート、２−（フェニルヨードニオ）キサンテン−９−オン  ペンタフルオロブタノエート、２−（フェニルヨードニオ）キサンテン−９−オン  パーフルオロオクタノエート、２−（フェニルヨードニオ）キサンテン−９−オン  パーフルオロドデカノエート等が挙げられ、中でも、例えば２−（フェニルヨードニオ）キサンテン−９−オン  ヘキサフルオロホスフェート、２−（フェニルヨードニオ）キサンテン−９−オン  テトラフェニルボレート、２−（フェニルヨードニオ）キサンテン−９−オン  トリフルオロメタンスルホネート、２−（フェニルヨードニオ）キサンテン−９−オン  ノナフルオロブタンスルホネート、２−（フェニルヨードニオ）キサンテン−９−オン  ｐ−トルエンスルホネート等が好ましく、就中、例えば２−（フェニルヨードニオ）キサンテン−９−オン  ヘキサフルオロホスフェートがより好ましい。
一般式［４３］で示される化合物の好ましい具体例としては、例えば７−（フェニルヨードニオ）クマリン  ヘキサフルオロホスフェート、７−（フェニルヨードニオ）クマリン  ヘキサフルオロアルセネート、７−（フェニルヨードニオ）クマリン  ヘキサフルオロアンチモネート、７−（フェニルヨードニオ）クマリン  テトラフェニルボレート、７−（フェニルヨードニオ）クマリン  トリフルオロメタンスルホネート、７−（フェニルヨードニオ）クマリン  ノナフルオロブタンスルホネート、７−（フェニルヨードニオ）クマリン  ｐ−トルエンスルホネート、７−（ｐ−メチルフェニルヨードニオ）クマリン  ヘキサフルオロホスフェート、７−（ｐ−メチルフェニルヨードニオ）クマリン  ヘキサフルオロアルセネート、７−（ｐ−メチルフェニルヨードニオ）クマリン  ヘキサフルオロアンチモネート、７−（ｐ−メチルフェニルヨードニオ）クマリン  テトラフェニルボレート、７−（ｐ−メチルフェニルヨードニオ）クマリン  トリフルオロメタンスルホネート、７−（ｐ−メチルフェニルヨードニオ）クマリン  ノナフルオロブタンスルホネート、７−（ｐ−メチルフェニルヨードニオ）クマリン  ｐ−トルエンスルホネート等が挙げられ、中でも、例えば７−（フェニルヨードニオ）クマリン  ヘキサフルオロホスフェートが好ましい。
一般式［１］で示されるスルホニウム塩は、例えば下記［Ａ］、［Ｂ］、［Ｃ］法等によって合成し得る。
2003074509.tif 000023
（式中、Ｍは金属原子を表し、Ｘ及びＸ’はハロゲン原子を表し、Ｒ、Ｒ１、Ｒ２、Ａ、ｍ及びｎは前記に同じ。）
一般式［３５］で示されるヨードニウム塩は、例えば下記［Ｄ］、［Ｅ］、［Ｆ］法等によって合成し得る。
2003074509.tif 000024
（式中、Ｒ２９及びＲ３０は、何れか一方が一般式［２］で示される基を表し、他方が一般式［３］で示される基を表し、Ｒ３１は低級アルキル基又はハロ低級アルキル基を表し、Ｒ３２は低級アルキル基又はハロ低級アルキル基を表し、Ｍ’はアルカリ金属原子を表し、Ａ６は、ハロゲン原子、硫酸水素イオン若しくはパーフルオロアルキルカルボン酸由来のアニオンを表し、Ａ３’は、目的とするアニオンを表し、Ｒ２８、Ｍ及びｕは前記に同じ。）
Ｍで示される金属原子としては、例えば銀原子、リチウム原子、ナトリウム原子、カリウム原子、ルビジウム原子、セシウム原子等が挙げられ、中でも銀原子が好ましい。
Ｘ及びＸ’で示されるハロゲン原子としては、例えばフッ素原子、塩素原子、臭素原子、ヨウ素原子等が挙げられる。
Ｍ’で示されるアルカリ金属原子としては、例えばリチウム原子、ナトリウム原子、カリウム原子、ルビジウム原子、セシウム原子等が挙げられ、中でも、例えばリチウム原子、ナトリウム原子、カリウム原子等が好ましい。
Ｒ３１及びＲ３２で示される低級アルキル基としては、直鎖状、分枝状或いは環状の何れでもよく、通常炭素数１〜６、好ましくは１〜４のものが挙げられ、具体的には、例えば上記Ｒ１〜Ｒ６で示されるハロゲン原子若しくはアリール基を置換基として有していてもよいアルキル基のアルキル基の炭素数１〜６の例示と同様のものが挙げられ、中でも、例えばメチル基、エチル基、ｎ−プロピル基、イソプロピル基、ｎ−ブチル基、イソブチル基、ｓｅｃ−ブチル基、ｔｅｒｔ−ブチル基等が好ましく、就中、メチル基、エチル基がより好ましい。
Ｒ３１及びＲ３２で示されるハロ低級アルキル基としては、直鎖状、分枝状或いは環状の何れでもよく、通常炭素数１〜６、好ましくは１〜４の上記Ｒ３１で示される低級アルキル基の水素原子の一部又は全部をハロゲン原子（例えば、フッ素原子、塩素原子、臭素原子、ヨウ素原子等。）で置換したものが挙げられ、具体的には、例えば上記Ｒ７で示される、ハロ低級アルキル基、ハロゲン原子、ニトロ基及びシアノ基から選ばれる置換基を有していてもよいアリール基の置換基として挙げられるハロ低級アルキル基の例示と同様のものが挙げられ、中でも、トリフルオロメチル基、ペンタフルオロエチル基が好ましい。
Ａ６で示されるハロゲン原子としては、例えばフッ素原子、塩素原子、臭素原子、ヨウ素原子等が挙げられ、中でも塩素原子、臭素原子が好ましい。
Ａ６で示されるパーフルオロアルキルカルボン酸由来のアニオンとしては、例えばトリフルオロ酢酸、ペンタフルオロプロピオン酸等に由来するものが挙げられる。
一般式［４６］で示される過酸としては、例えば過酢酸、過プロピオン酸、トリフルオロ過酢酸等が挙げられ、これらは市販品を用いてもよいし、例えば無水酢酸，無水プロピオン酸、トリフルオロ酢酸無水物等の無水カルボン酸類と過酸化水素を反応させる方法等の常法に従って適宜合成したものを用いてもよい。
一般式［２３］、［２５］、［４４］、［４８］、［５０］及び［５２］で示される化合物は市販品を用いてもよいし、常法に従って適宜合成したものを用いてもよい。
即ち、本発明のスルホニウム塩の合成方法を詳細に述べると以下の如くである。
［Ａ］法では、常法（Ｂｅｒ．，２３，１８４４（１８９０）、Ｊ．Ｃｈｅｍ．Ｓｏｃ．（Ｃ），２４２４（１９６９）等を参照。）により合成された一般式［２２］で示されるスルホキシドを、例えばエチルエーテル，イソプロピルエーテル，テトラヒドロフラン，１，２−ジメトキシエタン等のエーテル類、例えばヘキサン，ヘプタン等の炭化水素類、例えばベンゼン，ニトロベンゼン等の芳香族炭化水素類又はこれらと例えば塩化メチレン，臭化メチレン，１，２−ジクロロエタン，クロロホルム等のハロゲン化炭化水素類との混合溶媒に溶解させ、これに、一般式［２２］で示されるスルホキシドに対して１〜１０倍モル（以下、［Ａ］、［Ｂ］及び［Ｃ］法に関する記載に於いて、「倍モル」とは、一般式［２２］で示されるスルホキシド等の原料化合物に対して何倍モル添加するかを意味する。）の一般式［２３］で示される化合物、１〜３倍モルのトリフルオロメタンスルホン酸無水物或いは１〜３倍モルのトリフルオロメタンスルホン酸及び１〜３倍モルのトリフルオロ酢酸無水物を−８０〜３０℃で添加した後、−８０〜３０℃で０．５〜１０時間撹拌反応させて、一般式［２４］で示される化合物を得る。次いで、得られた一般式［２４］で示される化合物を、例えばメタノール，エタノール，イソプロパノール等のアルコール溶液に溶解し、陰イオン交換樹脂で処理した後、これに０．９〜１．５倍モルの酸（ＨＡ）を添加し、アルコールを留去した後、例えば塩化メチレン，１，２−ジクロロエタン，酢酸エチル，酢酸ブチル，プロピレングリコールモノメチルエーテルアセテート，メチルイソブチルケトン，メチルエチルケトン等の有機溶媒に再び溶解し、水洗した後減圧濃縮すれば一般式［１］で示される本発明の化合物が得られる。または、得られた一般式［２４］で示される化合物を、例えば塩化メチレン，１，２−ジクロロエタン，酢酸エチル，酢酸ブチル，プロピレングリコールモノメチルエーテルアセテート，メチルイソブチルケトン，メチルエチルケトン等の有機溶媒に溶解し、０．９〜１．５倍モルの酸塩（ＭＡ）の水溶液を添加し、５〜３０℃で０．５〜１０時間撹拌した後、水層を除去し、水洗した後減圧濃縮すれば一般式［１］で示される化合物が得られる。
［Ｂ］法では、一般式［２２］で示されるスルホキシドを、例えばエチルエーテル，イソプロピルエーテル，テトラヒドロフラン，１，２−ジメチルエーテル等のエーテル類、或いはこれらと例えば塩化メチレン，臭化メチレン，１，２−ジクロロエタン，クロロホルム等のハロゲン化炭化水素類、例えばベンゼン，トルエン，キシレン等の芳香族炭化水素類等の溶媒との混合溶媒に溶解し、これに０．５〜３倍モルの一般式［２５］で示されるグリニャール試薬（ＲＭｇＸ）を、要すれば例えばトリメチルシリルトリフレート，トリメチルシリルクロライド等の触媒存在下、−７０〜５０℃で添加した後、−７０〜５０℃で０．５〜１０時間撹拌反応させる。反応終了後、反応液を０〜３０℃で例えば臭化水素酸水溶液，塩酸水溶液、ヨウ化水素酸水溶液等のハロゲン化水素酸水溶液（ＨＸ’）で処理することにより、一般式［２６］で示される化合物が得られる。得られた化合物を、例えばメタノール，エタノール，イソプロパノール等のアルコール類に溶解し、酸化銀で処理した後、これに０．９〜１．５倍モルの酸（ＨＡ）を添加し、アルコール類を留去して、例えば塩化メチレン，１，２−ジクロロエタン，酢酸エチル，酢酸ブチル，プロピレングリコールモノメチルエーテルアセテート，メチルイソブチルケトン，メチルエチルケトン等の有機溶媒に再び溶解し、水洗した後減圧濃縮すれば一般式［１］で示される本発明の化合物が得られる。または、得られた一般式［２６］で示される化合物を、例えば塩化メチレン，１，２−ジクロロエタン，酢酸エチル，酢酸ブチル，プロピレングリコールモノメチルエーテルアセテート，メチルイソブチルケトン，メチルエチルケトン等の有機溶媒に溶解し、０．９〜１．５倍モルの酸塩（ＭＡ）の水溶液を添加し、５〜３０℃で０．５〜１０時間撹拌した後、水層を除去し、水洗した後減圧濃縮すれば一般式［１］で示される本発明の化合物が得られる。
［Ｃ］法では、一般式［２２］で示される化合物に、１〜５０倍モルの一般式［２３］で示される化合物及び１〜１０倍モルの例えばハロゲン化アルミニウム（例えば塩化アルミニウム、臭化アルミニウム、ヨウ化アルミニウム等。）、ハロゲン化ホウ素（例えば三フッ化ホウ素、三臭化ホウ素等。）、三ハロゲン化金属（例えば三塩化鉄、三臭化鉄、三臭化チタン、三塩化スズ、三臭化スズ等。）等ののルイス酸を−２０〜１８０℃で０．５〜２４時間撹拌反応させ、例えば臭化水素酸水溶液，塩酸水溶液，ヨウ化水素酸水溶液等のハロゲン化水素酸水溶液（ＨＸ）で処理することにより、一般式［２６］で示される化合物が得られる。次いで、得られた化合物を、例えばメタノール，エタノール，イソプロパノール等のアルコール類に溶解し、酸化銀で処理した後、これに０．９〜１．５倍モルの酸（ＨＡ）を添加し、アルコール類を留去して、例えば塩化メチレン，１，２−ジクロロエタン，酢酸エチル，酢酸ブチル，プロピレングリコールモノメチルエーテルアセテート，メチルイソブチルケトン，メチルエチルケトン等の有機溶媒に再び溶解し、水洗した後減圧濃縮すれば一般式［１］で示される本発明の化合物が得られる。または、得られた一般式［２６］で示される化合物を、例えば塩化メチレン，１，２−ジクロロエタン，酢酸エチル，酢酸ブチル，プロピレングリコールモノメチルエーテルアセテート，メチルイソブチルケトン，メチルエチルケトン等の有機溶媒に溶解し、０．９〜１．５倍モルの酸塩（ＭＡ）の水溶液を添加し、５〜３０℃で０．５〜１０時間撹拌した後、水層を除去し、水洗した後減圧濃縮すれば一般式［１］で示される本発明の化合物が得られる。
尚、以上述べた［Ａ］、［Ｂ］及び［Ｃ］法により得られる一般式［２４］及び［２６］で示される化合物も、本発明の一般式［１］で示されるスルホニウム塩に包含されるものである。
また、本発明のヨードニウム塩の合成方法を詳細に述べると以下の如くである。
［Ｄ］法では、一般式［４４］で示されるヘテロ環含有芳香族化合物を、例えば無水酢酸，無水プロピオン酸等の無水カルボン酸類、或いはこれらと例えば塩化メチレン，臭化メチレン，１，２−ジクロロエタン，クロロホルム等のハロゲン化炭化水素類等の溶媒との混合溶媒に溶解し、これに一般式［４４］で示される化合物に対して０．４〜０．６倍モル（以下、［Ｄ］、［Ｅ］及び［Ｆ］法に関する記載に於いて、「倍モル」とは、一般式［４４］で示される化合物等の原料化合物に対して何倍モルかを意味する。）のヨウ素酸塩（Ｍ’ＩＯ３）を−７０〜３０℃で添加した後、１〜１０倍モルの例えば濃硫酸等の化合物（ＨＡ６）或いはこれと例えば無水酢酸，無水プロピオン酸、トリフルオロ酢酸無水物等の無水カルボン酸類との混酸を−７０〜３０℃で０．５〜１０時間で滴下した後、−７０〜３０℃で０．５〜１０時間撹拌反応させる。反応終了後、反応液を０〜３０℃で氷水中に注入した後、例えば塩化メチレン，臭化メチレン，１，２−ジクロロエタン，クロロホルム等のハロゲン化炭化水素類で抽出し、濃縮することにより一般式［４５］で示される化合物を得る。次いで、得られた一般式［４５］で示される化合物を例えば塩化メチレン，臭化メチレン，１，２−ジクロロエタン，クロロホルム等のハロゲン化炭化水素類に溶解させ、これに１〜１０倍モルの化合物（ＭＡ３’）の水溶液を注入し、０〜３０℃で０．５〜１０時間撹拌反応させると、目的とするカウンターアニオンＡ３’を有する一般式［３５−１］で示されるヨードニウム塩が得られる。
［Ｅ］法では、一般式［５２］で示されるヨード化ヘテロ環含有芳香族化合物と、一般式［４６］で示される過酸とを反応させることにより、一般式［４７］で示される化合物を合成する。次いで、得られた一般式［４７］で示される化合物を例えば無水酢酸，無水プロピオン酸等の無水カルボン酸類、或いはこれらと例えば塩化メチレン，臭化メチレン，１，２−ジクロロエタン，クロロホルム等のハロゲン化炭化水素類等の溶媒との混合溶媒に溶解させ、これに１〜１０倍モルの一般式［４８］で示さるヘテロ環含有芳香族化合物を−８０〜３０℃で添加した後、１〜１０倍モルの化合物（ＨＡ６）を−８０〜３０℃で０．５〜１０時間で滴下した後、−８０〜３０℃で０．５〜１０時間撹拌反応させて、一般式［４９］で示される化合物を得る。次いで、得られた一般式［４９］で示される化合物を例えば塩化メチレン，臭化メチレン，１，２−ジクロロエタン，クロロホルム等のハロゲン化炭化水素類に溶解させ、これに１〜１０倍モルの化合物（ＭＡ３’）の溶液を注入し、０〜３０℃で０．５〜１０時間撹拌反応させると、目的とするカウンターアニオンＡ３’を有する一般式［３５−２］で示されるヨードニウム塩が得られる。
［Ｆ］法では、一般式［５０］で示されるヨード化アリール化合物と一般式［４６］で示される過酸とを反応させることにより、一般式［５１］で示される化合物を合成する。次いで、一般式［４４］で示されるヘテロ環含有芳香族化合物を、例えば無水酢酸，無水プロピオン酸等の無水カルボン酸類、或いはこれらと例えば塩化メチレン，臭化メチレン，１，２−ジクロロエタン，クロロホルム等のハロゲン化炭化水素類等の溶媒との混合溶媒に溶解させ、これに１〜１０倍モルの一般式［５１］で示される化合物を−８０〜３０℃で添加した後、１〜１０倍モルの化合物（ＨＡ６）を−８０〜３０℃で０．５〜１０時間で滴下した後、−８０〜３０℃で０．５〜１０時間撹拌反応させて、一般式［５３］で示される化合物を得る。次いで、得られた一般式［５３］で示される化合物を例えば塩化メチレン，臭化メチレン，１，２−ジクロロエタン，クロロホルム等のハロゲン化炭化水素類に溶解させ、これに１〜１０倍モルの化合物（ＭＡ３’）の溶液を注入し、０〜３０℃で０．５〜１０時間撹拌反応させると、目的とするカウンターアニオンＡ３’を有する一般式［３５−３］で示されるヨードニウム塩が得られる。
尚、以上述べた［Ｄ］、［Ｅ］及び［Ｆ］法により得られる一般式［４５］、［４９］及び［５３］で示される化合物も本発明の［３５］で示されるヨードニウム塩に包含されるものである。
一般式［１］示される本発明のスルホニウム塩及び一般式［３５］で示される本発明のヨードニウム塩のうち、Ａ及びＡ３で示されるアニオンがハロゲン原子であるものは、種々の本発明のオニウム塩を合成する原料として有用であり、アニオンが無機強酸、スルホン酸及び上記一般式［４］で示される化合物に由来するものは、光カチオン性重合開始剤として有用であり、また、アニオンが無機強酸、有機酸及び上記一般式［４］で示される化合物に由来するものは、例えば液晶パネル、各種半導体素子、配線基板の製造に使用されているレジスト組成物及びＰＳ版、ＣＴＰ版等の印刷材料を構成する酸発生剤としても優れた効果を奏する。
＜１＞先ず、本発明のスルホニウム塩及びヨードニウム塩を光カチオン性重合開始剤として使用する場合について説明する。
光カチオン性重合開始剤として有用な本発明のスルホニウム塩としては、例えば一般式［８］
2003074509.tif 000025
（式中、Ａ１は、無機強酸、スルホン酸又は上記一般式［４］で示される化合物由来のアニオンを表し、Ｒ、Ｒ１、Ｒ２、ｍ及びｎは前記に同じ。）で示されるものが好ましく、中でもＡ１が一般式［４］で示される化合物及び一般式［５］で示される化合物由来のアニオンであるものが好ましい。
光カチオン性重合開始剤として有用な本発明のヨードニウム塩としては、例えば、一般式［３７］
2003074509.tif 000026
（式中Ａ４は、無機強酸、スルホン酸又は一般式［４］で示される化合物由来のアニオンを表し、Ｒ２６、Ｒ２７及びその他の定義は前記に同じ。）で示されるものが挙げられ、中でもＡ４が一般式［４］で示される化合物及び一般式［５］で示される化合物由来のアニオンであるものが好ましい。
本発明のスルホニウム塩及びヨードニウム塩（以下、両者をオニウム塩と称する。）は、光照射によって酸を生じる。その際、反応系に各種のエポキシモノマー又はビニルエーテルモノマーが存在すれば速やかに重合が開始される。
本発明の一般式［８］又は［３７］で示されるオニウム塩を重合開始剤として用いて、エポキシモノマー又はビニルエーテルモノマーを重合或いは共重合させるには、例えば本発明の一般式［８］又は［３７］で示されるオニウム塩と、これら各種モノマーとを適当な溶媒中或いは無溶媒で、要すれば不活性ガス雰囲気下、常法に従って重合反応を行えばよい。
エポキシモノマーとしては、例えば一般式［２７］
2003074509.tif 000027
〔式中、Ｒ１０及びＲ１１は夫々独立して、水素原子、低級アルキル基、アリール基又はカルボキシル基を表し、Ｒ１２は、水素原子、アルキル基、ハロ低級アルキル基、ヒドロキシ低級アルキル基、アリール基、低級アルコキシカルボニル基、カルボキシル基、一般式［２８］
2003074509.tif 000028
（式中、Ｅは酸素原子又は−ＯＣＯ−基を表し、Ｒ１３はアルキル基、低級アルケニル基又はアリール基を表す。）で示される基、エポキシエチル基又はエポキシシクロヘキシル基を表す。また、Ｒ１０とＲ１２とが結合し、隣接する炭素原子と一緒になって脂肪族環を形成していてもよい。〕で示されるもの、一般式［２９］
2003074509.tif 000029
（式中、Ｒ１４〜Ｒ１６は夫々独立して低級アルキレン鎖を表し、ｓは０又は１の整数を表す。）で示されるもの等が挙げられる。
一般式［２７］に於いて、Ｒ１０及びＲ１１で示される低級アルキル基としては、直鎖状、分枝状或いは環状の何れでもよく、通常炭素数１〜６、好ましくは１〜３のものが挙げられ、具体的には例えばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｓｅｃ−ペンチル基、ｔｅｒｔ−ペンチル基、ネオペンチル基、ｎ−ヘキシル基、イソヘキシル基、ｓｅｃ−ヘキシル基、ｔｅｒｔ−ヘキシル基、ネオヘキシル基、シクロプロピル基、シクロブチル基、シクロペンチル基、シクロヘキシル基等が挙げられる。
一般式［２７］及び［２８］に於いて、Ｒ１０〜Ｒ１３で示されるアリール基としては、通常炭素数６〜１５、好ましくは６〜１０のものが挙げられ、具体的には、例えばフェニル基、ナフチル基、アントリル基、フェナントリル基等が挙げられる。
Ｒ１２及びＲ１３で示されるアルキル基としては、直鎖状、分枝状或いは環状の何れでもよく、通常炭素数１〜１８、好ましくは１〜１６のものが挙げられ、具体的には、Ｒ１０及びＲ１１で示される低級アルキル基の例示と同様のもの、ｎ−ヘプチル基、イソヘプチル基、ｓｅｃ−ヘプチル基、ｔｅｒｔ−ヘプチル基、ネオヘプチル基、ｎ−オクチル基、イソオクチル基、ｓｅｃ−オクチル基、ｔｅｒｔ−オクチル基、ネオオクチル基、ｎ−ノニル基、イソノニル基、ｓｅｃ−ノニル基、ｔｅｒｔ−ノニル基、ネオノチル基、ｎ−デシル基、イソデシル基、ｓｅｃ−デシル基、ｔｅｒｔ−デシル基、ネオデシル基、ｎ−ウンデシル基、イソウンデシル基、ｓｅｃ−ウンデシル基、ｔｅｒｔ−ウンデシル基、ネオウンデシル基、ｎ−ドデシル基、イソドデシル基、ｓｅｃ−ウンデシル基、ｔｅｒｔ−ウンデシル基、ネオウンデシル基、ｎ−トリデシル基、イソトリデシル基、ｓｅｃ−トリデシル基、ｔｅｒｔ−トリデシル基、ネオトリデシル基、ｎ−テトラデシル基、イソテトラデシル基、ｓｅｃ−テトラデシル基、ｔｅｒｔ−テトラデシル基、ネオテトラデシル基、ｎ−ペンタデシル基、イソペンタデシル基、ｓｅｃ−ペンタデシル基、ｔｅｒｔ−ペンタデシル基、ネオペンタデシル基、ｎ−ヘキサデシル基、イソヘキサデシル基、ｓｅｃ−ヘキサデシル基、ｔｅｒｔ−ヘキサデシル基、ネオヘキサデシル基、ｎ−ヘプタデシル基、イソヘプタデシル基、ｓｅｃ−ヘプタデシル基、ｔｅｒｔ−ヘプタデシル基、ネオヘプタデシル基、ｎ−オクタデシル基、イソオクタデシル基、ｓｅｃ−オクタデシル基、ｔｅｒｔ−オクタデシル基、ネオオクタデシル基、シクロヘプチル基、シクロオクチル基、シクロノニル基、シクロデシル基等が挙げられる。
一般式［２７］に於いて、Ｒ１２で示されるハロ低級アルキル基としては、例えば上記した如きＲ１０及びＲ１１で示される低級アルキル基の水素原子の一部又は全部がハロゲン化（例えばフッ素化、塩素化、臭素化、ヨウ素化等。）された炭素数１〜６、好ましくは１〜３のものが挙げられ、具体的には、例えばフルオロメチル基、クロロメチル基、ブロモメチル基、ヨードメチル基、ジフルオロメチル基、ジクロロメチル基、ジトリフルオロメチル基、トリクロロメチル基、トリブロモメチル基、トリヨードメチル基、ペンタフルオロエチル基、ペンタクロロエチル基、ペンタブロモエチル基、ペンタヨードエチル基、ヘプタフルオロプロピル基、ヘプタクロロプロピル基、ヘプタブロモプロピル基、ヘプタヨードプロピル基、ノナフルオロブチル基、ノナクロロブチル基、ノナブロモブチル基、ノナヨードブチル基、パーフルオロペンチル基、パークロロペンチル基、パーフルオロヘキシル基、パークロロヘキシル基等が挙げられる。
Ｒ１２で示されるヒドロキシ低級アルキル基としては、例えば上記Ｒ１０及びＲ１１で示される低級アルキル基の末端の水素原子がヒドロキシル基で置換されたものが挙げられる。
Ｒ１２で示される低級アルコキシカルボニル基としては、直鎖状、分枝状或いは環状の何れでもよく、通常炭素数２〜７、好ましくは２〜４のものが挙げられ、具体的には、例えばメトキシカルボニル基、エトキシカルボニル基、ｎ−プロポキシカルボニル基、イソプロポキシカルボニル基、ｎ−ブトキシカルボニル基、イソブトキシカルボニル基、ｓｅｃ−ブトキシカルボニル基、ｔｅｒｔ−ブトキシカルボニル基、ｎ−ペンチルオキシカルボニル基、イソペンチルオキシカルボニル基、ｓｅｃ−ペンチルオキシカルボニル基、ｔｅｒｔ−ペンチルオキシカルボニル基、ネオペンチルオキシカルボニル基、ｎ−ヘキシルオキシカルボニル基、イソヘキシルオキシカルボニル基、ｓｅｃ−ヘキシルオキシカルボニル基、ｔｅｒｔ−ヘキシルオキシカルボニル基、ネオヘキシルオキシカルボニル基、シクロプロピルオキシカルボニル基、シクロブチルオキシカルボニル基、シクロペンチルオキシカルボニル基、シクロヘキシルオキシカルボニル基等が挙げられる。
一般式［２８］に於いて、Ｒ１３で示される低級アルケニル基は、直鎖状、分枝状或いは環状の何れでもよく、通常炭素数２〜６、好ましくは２〜３のものが挙げられ、具体的には、例えばビニル基、アリル基、１−プロペニル基、イソプロペニル基、１−ブテニル基、２−ブテニル基、３−ブテニル基、２−メチルアリル基、１−ペンテニル基、２−ペンテニル基、３−ペンテニル基、４−ペンテニル基、２−メチル−２−ブテニル基、１−ヘキセニル基、２−ヘキセニル基、３−ヘキセニル基、５−ヘキセニル基、２−メチル−２−ペンテニル基、１−シクロブテニル基、１−シクロペンテニル基、１−シクロヘキセニル基等が挙げられる。
Ｒ１０とＲ１２とが結合し、隣接する炭素原子と一緒になって脂肪族環を形成している場合としては、炭素数５〜１０の飽和脂肪族環を形成している場合が挙げられる。これらの環の具体例としては、例えばシクロペンタン環、シクロヘキサン環、シクロヘプタン環、シクロオクタン環、シクロノナン環、シクロデカン環等が挙げられる。また、これらの脂肪族環は更に例えばベンゼン環、ナフタレン環等の芳香環と縮合していてもよい。
一般式［２９］に於いて、Ｒ１４〜Ｒ１６で示される低級アルキレン鎖としては、通常炭素数１〜６、好ましくは１〜４のものが挙げられ、具体的には、例えばメチレン基、エチレン基、トリメチレン基、テトラメチレン基、ペンタメチレン基、ヘキサメチレン基等が挙げられる。
ビニルエーテルモノマーとしては、例えば一般式［３１］
2003074509.tif 000030
（式中、Ｒ１９は水素原子又は低級アルキル基を表し、Ｒ２０はアルキル基、式［３２］
2003074509.tif 000031
で示される基又は一般式［３３］
2003074509.tif 000032
（式中、Ｒ２１はアルキレン基を表し、Ｒ２２は水素原子又はビニル基を表し、ｔは１〜３の整数を表す。）で示されるもの等が挙げられる。
一般式［３１］に於いて、Ｒ１９で示される低級アルキル基としては、直鎖状、分枝状或いは環状の何れでもよく、通常炭素数１〜６のものが挙げられ、具体的には、例えばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｓｅｃ−ペンチル基、ｔｅｒｔ−ペンチル基、ネオペンチル基、２−メチルブチル基、１−エチルプロピル基、ｎ−ヘキシル基、イソヘキシル基、ｓｅｃ−ヘキシル基、ｔｅｒｔ−ヘキシル基、ネオヘキシル基、２−メチルペンチル基、３−メチルペンチル基、１，２−ジメチルブチル基、２，２−ジメチルブチル基、１−エチルブチル基、２−エチルブチル基、シクロプロピル基、シクロブチル基、シクロペンチル基、シクロヘキシル基等が挙げられる。
Ｒ２０で示されるアルキル基としては、直鎖状、分枝状或いは環状の何れでもよく、通常炭素数１〜１５、好ましくは１〜１２のものが挙げられ、具体的には、例えばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｓｅｃ−ペンチル基、ｔｅｒｔ−ペンチル基、ネオペンチル基、ｎ−ヘキシル基、イソヘキシル基、ｓｅｃ−ヘキシル基、ｔｅｒｔ−ヘキシル基、ネオヘキシル基、ｎ−ヘプチル基、イソヘプチル基、ｓｅｃ−ヘプチル基、ｔｅｒｔ−ヘプチル基、ネオヘプチル基、ｎ−オクチル基、イソオクチル基、ｓｅｃ−オクチル基、ｔｅｒｔ−オクチル基、ネオオクチル基、ｎ−ノニル基、イソノニル基、ｓｅｃ−ノニル基、ｔｅｒｔ−ノニル基、ネオノチル基、ｎ−デシル基、イソデシル基、ｓｅｃ−デシル基、ｔｅｒｔ−デシル基、ネオデシル基、ｎ−ウンデシル基、イソウンデシル基、ｓｅｃ−ウンデシル基、ｔｅｒｔ−ウンデシル基、ネオウンデシル基、ｎ−ドデシル基、イソドデシル基、ｓｅｃ−ウンデシル基、ｔｅｒｔ−ウンデシル基、ネオウンデシル基、ｎ−トリデシル基、イソトリデシル基、ｓｅｃ−トリデシル基、ｔｅｒｔ−トリデシル基、ネオトリデシル基、ｎ−テトラデシル基、イソテトラデシル基、ｓｅｃ−テトラデシル基、ｔｅｒｔ−テトラデシル基、ネオテトラデシル基、ｎ−ペンタデシル基、イソペンタデシル基、ｓｅｃ−ペンタデシル基、ｔｅｒｔ−ペンタデシル基、ネオペンタデシル基、シクロプロピル基、シクロブチル基、シクロペンチル基、シクロヘキシル基、シクロヘプチル基、シクロオクチル基、シクロノニル基、シクロデシル基等が挙げられる。
一般式［３３］に於いて、Ｒ２１で示されるアルキレン基としては、直鎖状、分枝状或いは環状の何れでもよく、通常炭素数２〜１０、好ましくは２〜８のものが挙げられ、具体的には、例えばメチレン基、エチレン基、トリメチレン基、テトラメチレン基、ペンタメチレン基、ヘキサメチレン基、ヘプタメチレン基、オクタメチレン基、ノナメチレン基、デカメチレン基等の直鎖状アルキレン基、例えばエチリデン基、プロピレン基、イソプロピリデン基、１−メチルトリメチレン基、２−メチルトリメチレン基、１，１−ジメチルエチレン基、１，２−ジメチルエチレン基、エチルエチレン基、１−メチルテトラメチレン基、１，１−ジメチルトリメチレン基、２，２−ジメチルトリメチレン基、２−エチルトリメチレン基、１−メチルペンタメチレン基、２−メチルペンタメチレン、１，３−ジメチルテトラメチレン、３−エチルテトラメチレン、１−メチルヘキサメチレン基、１−メチルヘプタメチレン基、１，４−ジエチルテトラメチレン基、２，４−ジメチルヘプタメチレン基、１−メチルオクタメチレン基、１−メチルノナメチレン基等の分枝状アルキレン基、例えばシクロプロピレン基，１，３−シクロブチレン基，１，３−シクロペンチレン基，１，４−シクロヘキシレン基，１，５−シクロヘプチレン基，１，５−シクロオクチレン基，１，５−シクロノニレン基，１，６−シクロデシレン基等の分枝状アルキレン基等が挙げられる。
一般式［２７］で示されるエポキシモノマーの具体例としては、例えばエチレンオキサイド、１，２−エポキシプロパン、１，２−エポキシブタン、２，３−エポキシブタン、１，２−エポキシペンタン、２，３−エポキシペンタン、１，２−エポキシヘキサン、１，２−エポキシヘプタン、１，２−エポキシオクタン、１，２−エポキシノナン、１，２−エポキシデカン、１，２−エポキシドデカン、１，２−エポキシウンデカン、１，２−エポキシドデカン、１，２−エポキシトリデカン、１，２−エポキシテトラデカン、１，２−エポキシヘキサデカン、１，２−エポキシヘプタデカン、１，２−エポキシオクタデカン等のエポキシアルカン類、例えば２，３−エポキシ−１，１，１−トリフルオロプロパン、２，３−エポキシ−１−クロロプロパン等のエポキシハロアルカン類、例えば２，３−エポキシプロパノール等のエポキシアルコール類、例えばメチルグリシジルエーテル、エチルグリシジルエーテル、プロピルグリシジルエーテル、ブチルグリシジルエーテル、ペンチルグリシジルエーテル、ヘキシルグリシジルエーテル、ヘプチルグリシジルエーテル、オクチルグリシジルエーテル、ノニルグリシジルエーテル、デシルグリシジルエーテル、ウンデシルグリシジルエーテル、ドデシルグリシジルエーテル等のアルキルグリシジルエーテル類、例えばフェニルグリシジルエーテル、ナフチルグリシジルエーテル等のアリールグリシジルエーテル類、例えばアリールグリシジル等のアルケニルグリシジルエーテル類、例えばメタクリル酸グリシジル等のグリシジルエステル類、２，３−エポキシエチルベンゼン、α、α’−エポキシビベンジル、２，３−エポキシ−３−ジヒドロ−１，４−ナフトキノン、エポキシコハク酸、エチル２，３−エポキシ−３−フェニルブチレート、１，２，３，４−ジエポキシブタン、１，２−エポキシ−５−（エポキシエチル）シクロヘキサン等が挙げられる。
一般式［２９］で示されるエポキシモノマーの具体例としては、例えばビス（３，４−エポキシシクロヘキシル）アジペート、３，４−エポキシシクロヘキシル−３，４−エポキシシクロヘキサンカルボン酸等が挙げられる。
一般式［３１］で示されるビニルエーテルモノマーの具体例としては、例えばメチルビニルエーテル、エチルビニルエーテル、プロピルビニルエーテル、イソブチルビニルエーテル、２−エチルヘキシルビニルエーテル、オクタデシルビニルエーテル、ドデシルビニルエーテル、シクロヘキシルビニルエーテル等のアルキルビニルエーテル類、例えばヒドロキシエチルビニルエーテル、ヒドロキシブチルビニルエーテル、ジ（エチレングリコール）モノビニルエーテル、１，４−シクロヘキサンジメタノールモノビニルエーテル等のヒドロキシアルキルビニルエーテル類、例えば１，４−ブタンジオールジビニルエーテル、１，６−ヘキサンジオールジビニルエーテル、１，４−シクロヘキサンジメタノールジビニルエーテル、ジ（エチレングリコール）ジビニルエーテル、トリ（エチレングリコール）ジビニルエーテル、ジ（プロピレングリコール）ジビニルエーテル、トリ（プロピレングリコール）ジビニルエーテル等のジビニルエーテル類、プロピレンカーボネート  プロペニルエーテル等が挙げられる。
これらは夫々単独で用いても、二種以上適宜組み合わせて用いてもよい。
上記重合の方法としては、例えば溶液重合、バルク重合、懸濁重合、乳化重合等が挙げられる。
重合溶媒としては、例えばクロロホルム，塩化メチレン，１、２−ジクロロエタン等のハロゲン化炭化水素類、例えばトルエン，ベンゼン，キシレン等の炭化水素類、例えばＮ，Ｎ−ジメチルホルムアミド、ジメチルスルホキシド等が挙げられる。
これらの溶媒は夫々単独で用いても、二種以上適宜組合せて用いてもよい。
重合は、不活性ガス雰囲気下で行うことが望ましい。不活性ガスとしては、例えば窒素ガス、アルゴンガス等が挙げられる。
本発明の一般式［８］又は［３７］で示されるオニウム塩の使用量は、使用するモノマーの種類によっても異なるが、モノマーに対して通常０．１〜２００重量％、好ましくは１〜５０重量％である。
重合時に於けるモノマーの濃度は、モノマーの種類によっても異なるが、通常１〜１００重量％（無溶媒）、好ましくは１０〜８０重量％である。重合温度は、通常−７８〜１２０℃、好ましくは−２０〜５０℃である。
重合時間は、反応温度や反応させる本発明のオニウム塩及びモノマーの、或いはそれらの濃度等の反応条件により異なるが、通常１〜５０時間である。
反応後の後処理等は、この分野に於いて通常行われる後処理法に準じて行えばよい。
＜２＞次に、本発明のオニウム塩を化学増幅型レジスト組成物用の酸発生剤として使用する場合について説明する。
酸発生剤として使用する本発明のスルホニウム塩としては、例えば一般式［９］
2003074509.tif 000033
（式中、Ａ２は、無機強酸、有機酸又は上記一般式［４］で示される化合物由来のアニオンを表し、Ｒ、Ｒ１、Ｒ２、ｍ及びｎは前記に同じ。）で示されるもの（一般式［１］で示されるスルホニウム塩のうち、Ａで示されるアニオンガスが、無機強酸、有機酸又は上記一般式［４］で示される化合物由来のものに相当。）が好ましい。
酸発生剤として使用する本発明のヨードニウム塩としては、例えば一般式［３８］
2003074509.tif 000034
（式中、Ａ５は、無機強酸、有機酸又は上記一般式［４］で示される化合物由来のアニオンを表し、Ｒ２６、Ｒ２７及びその他の定義については前記に同じ。）で示されるもの等が挙げられる。
本発明の一般式［９］及び［３８］で示されるオニウム塩は酸発生剤として単独で使用することも可能であるが、他の酸発生剤と組み合わせて使用する方が、より高い効果が期待できる。特に、弱酸を発生する酸発生剤である、アルキル基を懸垂する例えばジアゾジスルホン化合物等と組み合わせて用いた場合には、本発明のオニウム塩は酸発生剤として非常に優れた効果を発揮する。
組み合わせて使用するジアゾジスルホン化合物としては、例えば一般式［３０］
2003074509.tif 000035
（式中、Ｒ１７及びＲ１８は夫々独立してアルキル基を表す。）で示されるもの等が挙げられる。
一般式［３０］に於いて、Ｒ１７で示されるアルキル基としては、直鎖状、分枝状或いは環状の何れでもよく、通常炭素数１〜８のもの、好ましくは３〜８のものが挙げられ、中でも分枝状又は環状のものが好ましく、具体的には、例えばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｓｅｃ−ペンチル基、ｔｅｒｔ−ペンチル基、ネオペンチル基、ｎ−ヘキシル基、イソヘキシル基、ｓｅｃ−ヘキシル基、ｔｅｒｔ−ヘキシル基、ネオヘキシル基、３−メチルペンチル基、２−メチルペンチル基、１，２−ジメチルブチル基、ｎ−ヘプチル基、イソヘプチル基、ｓｅｃ−ヘプチル基、ｔｅｒｔ−ヘプチル基、ネオヘプチル基、ｎ−オクチル基、イソオクチル基、ｓｅｃ−オクチル基、ｔｅｒｔ−オクチル基、ネオオクチル基、シクロプロピル基、シクロブチル基、シクロペンチル基、シクロヘキシル基、シクロヘプチル基、シクロオクチル基等が挙げられる。
Ｒ１８で示されるアルキル基としては、直鎖状、分枝状或いは環状の何れでもよいが、通常炭素数３〜８のものが挙げられ、中でも分枝状或いは環状のものが好ましく、具体的には、例えばイソプロピル基、、イソブチル基、ｓｅｃ−ブチル基、ｔｅｒｔ−ブチル基、イソペンチル基、ｓｅｃ−ペンチル基、ｔｅｒｔ−ペンチル基、ネオペンチル基、イソヘキシル基、ｓｅｃ−ヘキシル基、ｔｅｒｔ−ヘキシル基、ネオヘキシル基、３−メチルペンチル基、２−メチルペンチル基、１，２−ジメチルブチル基、イソヘプチル基、ｓｅｃ−ヘプチル基、ｔｅｒｔ−ヘプチル基、ネオヘプチル基、イソオクチル基、ｓｅｃ−オクチル基、ｔｅｒｔ−オクチル基、ネオオクチル基、シクロプロピル基、シクロブチル基、シクロペンチル基、シクロヘキシル基、シクロヘプチル基、シクロオクチル基等が挙げられる。
一般式［３０］で示されるジアゾジスルホン化合物の具体例としては、例えばビス（１−メチルエチルスルホニル）ジアゾメタン、ビス（１，１−ジメチルエチルスルホニル）ジアゾメタン、ビス（シクロヘキシルスルホニル）ジアゾメタン、メチルスルホニル−１−メチルエチルスルホニルジアゾメタン、メチルスルホニル−１，１−ジメチルエチルスルホニルジアゾメタン、メチルスルホニルシクロヘキシルスルホニルジアゾメタン、エチルスルホニル−１−メチルエチルスルホニルジアゾメタン、エチルスルホニル−１，１−ジメチルエチルスルホニルジアゾメタン、エチルスルホニルシクロヘキシルスルホニルジアゾメタン、ビス（オクタンスルホニル）ジアゾメタン、メチルエチルスルホニル−１，１−ジメチルエチルスルホニルジアゾメタン、１−メチルエチルスルホニルシクロヘキシルスルホニルジアゾメタン、１，１−ジメチルエチルスルホニルシクロヘキシルスルホニルジアゾメタン等が挙げられる。
本発明の一般式［９］及び［３８］で示されるオニウム塩の使用量は、単独で用いるときは化学増幅型レジスト組成物中の樹脂量に対して通常０．１〜１０重量％、好ましくは０．５〜５重量％であり、他の酸発生剤と組み合わせて用いる場合は、樹脂量に対して通常０．０５〜５重量％、好ましくは０．１〜３重量％である。他の酸発生剤の使用量は、樹脂量に対して通常１〜１０重量％であり、好ましくは３〜７重量％である。
本発明の一般式［９］及び［３８］で示されるオニウム塩は、例えば高圧水銀ランプ光、メタルハライドランプ光、遠紫外線光、ＫｒＦエキシマレーザー光、ＡｒＦエキシマレーザー光、Ｆ２エキシマレーザー光（１５７ｎｍ）、電子線（ＥＢ）、軟Ｘ線等の照射によっても酸を発生する。従って、本発明の一般式［９］及び［３８］で示されるオニウム塩は、高圧水銀ランプ光、メタルハライドランプ光、遠紫外線光、ＫｒＦエキシマレーザー光、ＡｒＦエキシマレーザー光、Ｆ２エキシマレーザー光（１５７ｎｍ）、電子線又は軟Ｘ線照射用、特に高圧水銀ランプ光、メタルハライドランプ光照射用のレジストの酸発生剤として有用である。
本発明の一般式［８］、［９］、［３７］及び［３８］で示されるオニウム塩は、カチオン部にヘテロ環を含有しているため、従来のオニウム塩よりも吸収波長領域が高く、例えば高圧水銀ランプ光、メタルハライドランプ光、紫外線、遠紫外線、ＫｒＦエキシマレーザー光、ＡｒＦエキシマレーザー光、Ｆ２エキシマレーザー光、電子線、Ｘ線、放射線等の照射による酸発生効率が向上する。特に、これらの化合物は、例えば高圧水銀ランプ光、メタルハライドランプ光等の波長領域に吸収波長を有するため、これらを光源として用いれば、従来使用していた増感剤を添加することなく、効率よく酸を発生し得る。
また、本発明のオニウム塩は、４００ｎｍ以上の吸収波長を殆ど有さないため、可視光領域に於ける透明性がよく、それ故、これを例えばコーティング剤、接着剤、塗料等の光カチオン重合開始剤として用いれば、得られるポリマーの透明性に影響を殆ど与えないという効果を奏する。
また、本発明の一般式［３７］及び［３８］で示されるヨードニウム塩の中でもカチオン部にヘテロ環を２つ含有するものは、高圧水銀ランプやメタルハライドランプを光源として用いた場合に、光の吸収効率がより向上するため、これらを光源として用いれば、より効率よく酸を発生し得る。
また、本発明の一般式［８］、［９］、［３７］及び［３８］で示されるオニウム塩は、従来スルホニウム塩及びヨードニウム塩が有していた、そのカウンターアニオンがＰＦ６−等の場合は、光硬化が著しく低下するという問題を生じさせることなく、これらカウンターアニオンを有したものを用いた場合でも高い硬度を有するポリマーを生成し得る。
これに対し、本発明の類似化合物である２−（フェニルヨードニウム）キサント−９−オン  テトラフルオロボレート（ＢＦ４−）は、カチオン部にヘテロ環を１つ含有するヨードニウム塩であるが、アニオンが無機強酸の中でも弱い酸由来のＢＦ４−であるため、高圧水銀ランプやメタルハライドランプ等を光源として用いる場合に、例えば酸発生効率が低い、増感剤を添加する必要がある等の欠点を有する。
従って、上記一般式［８］及び［３７］で示されるオニウム塩を光カチオン性重合開始剤として用いた場合には、良好な透明性と高い硬度とを有するポリマーを生成することができ、一般式［９］及び［３８］で示されるオニウム塩をレジスト用酸発生剤として用いた場合には、高い感度のレジスト組成物を調製し得る。
以下に実施例を挙げて本発明を更に詳細に説明するが、本発明はこれらにより限定されるものではない
実施例
実施例１．  （クマリン−７−イル）−ジフェニルスルホニウム  トリフルオロメタンスルホネートの合成
ジフェニルスルホキド２０．２ｇ（０．１ｍｏｌ）及びクマリン１７．５ｇ（０．１２ｍｏｌ）を１，２−ジクロロメタン１６０ｍｌに溶解させ、これにトリフルオロメタンスルホン酸無水物２８．２ｇ（０．１ｍｏｌ）を−７０〜−６０℃で滴下し、徐々に室温まで上昇させ、２間撹拌反応させた。反応終了後、これを水１６０ｍｌで５回洗浄し、減圧濃縮した後、得られた粗生成物をカラムクロマトグラフィーで精製して、目的物３２．１ｇを淡黄色ガラス状物として得た。（収率６７％）
１Ｈ  ＮＭＲ（ＣＤＣｌ３）δｐｐｍ：６．５３（１Ｈ，ｄ，Ａｒ−Ｈ），７．５５（１Ｈ，ｄ，Ａｒ−Ｈ），７．７１〜７．７９（１１Ｈ，ｍ，Ａｒ−Ｈ），８．０２（１Ｈ，ｄ，Ａｒ−Ｈ），８．４９（１Ｈ，ｓ，Ａｒ−Ｈ），
実施例２．  （クマリン−７−イル）−ジフェニルスルホニウム  ヘキサフルオロホスフェートの合成
実施例１で得られた（クマリン−７−イル）−ジフェニルスルホニウム  トリフルオロメタンスルホネート２４．０（０．０５ｍｏｌ）を１，２−ジクロロメタン２００ｍｌに溶解し、これにヘキサフルオロリン酸カリウム１８．４ｇ（０．１ｍｏｌ）及び水２００ｍｌを添加し、室温で２時間攪拌した。次いで、これを分液し、得られたジクロロメタン層に更にヘキサフルオロリン酸カリウム９．２ｇ（０．０５ｍｏｌ）及び水１００ｍｌを添加し、室温で２時間攪拌させた。次いで、これを分液し、得られたジクロロメタン層を水２００ｍｌで洗浄し、減圧濃縮乾固し、目的物２３．８ｇを淡黄色ガラス状物として得た。（収率９８％）
１Ｈ  ＮＭＲ（ＣＤＣｌ３）δｐｐｍ：６．６３（１Ｈ，ｄ，Ａｒ−Ｈ），７．５５（１Ｈ，ｄ，Ａｒ−Ｈ），７．６９〜７．８２（１１Ｈ，ｍ，Ａｒ−Ｈ），７．９２（１Ｈ，ｄ，Ａｒ−Ｈ），８．１９（１Ｈ，ｓ，Ａｒ−Ｈ），
実施例３．  ジフェニル−（キサンテン−９−オン−２−イル）−スルホニウム  トリフルオロメタンスルホネートの合成
ジフェニルスルホキド２０．２ｇ（０．１ｍｏｌ）及びキサンテン−９−オン１９．６ｇ（０．１ｍｏｌ）を１，２−ジクロロメタン３２０ｍｌに溶解させ、これにトリフルオロメタンスルホン酸無水物２８．２ｇ（０．１ｍｏｌ）を−７０〜−６０℃で滴下し、徐々に室温まで上昇させ、４時間撹拌反応させた。反応終了後、これを水１６０ｍｌで４回洗浄し、減圧濃縮した後、得られた粗生成物をカラムクロマトグラフィーで精製して、目的物３０．７ｇを淡褐色ガラス状物として得た。（収率５８％）
１Ｈ  ＮＭＲ（ＣＤＣｌ３）δｐｐｍ：７．４９（１Ｈ，ｔ，Ａｒ−Ｈ），７．６０（１Ｈ，ｄ，Ａｒ−Ｈ），７．７２〜７．８６（１１Ｈ，ｍ，Ａｒ−Ｈ），７．９４（１Ｈ，ｄ，Ａｒ−Ｈ），８．２５（１Ｈ，ｔ，Ａｒ−Ｈ），８．４８（１Ｈ，ｄ，Ａｒ−Ｈ）
実施例４．  ジフェニル−（キサンテン−９−オン−２−イル）−スルホニウム  ヘキサフルオロフォスフェートの合成
実施例２で使用したジフェニル−（クマリン−６−イル）−スルホニウム  トリフルオロメタンスルホネートの代わりにジフェニル−（キサンテン−９−オン−２−イル）−スルホニウム  トリフルオロメタンスルホネート２６．５ｇ（０．０５ｍｏｌ）を用いた以外は、実施例２と同様の操作を行い、目的物２４．６ｇを淡褐色ガラス状物として得た。（収率９４％）
１Ｈ  ＮＭＲ（ＣＤＣｌ３）δｐｐｍ：７．２７（１Ｈ，ｔ，Ａｒ−Ｈ），７．５９（１Ｈ，ｄ，Ａｒ−Ｈ），７．７２〜７．８９（１１Ｈ，ｍ，Ａｒ−Ｈ），７．９４（１Ｈ，ｄ，Ａｒ−Ｈ），８．２５（１Ｈ，ｔ，Ａｒ−Ｈ），８．４８（１Ｈ，ｄ，Ａｒ−Ｈ）
実施例５．  ビス（クマリン−７−イル）−ヨードニウム  ヘキサフルオロホスフェートの合成
クマリン１４．６ｇ（０．１ｍｏｌ）を無水酢酸５０ｍｌに溶解し、これにヨウ素酸カリウム１０．７ｇ（０．０５ｍｏｌ）を０℃で添加した。次いで、これに濃硫酸２５ｇ（０．２５ｍｏｌ）と無水酢酸３０ｇの混酸を０〜７℃で２時間で滴下し、徐々に室温まで上昇させ、５時間攪拌反応させた。反応終了後、氷水２００ｍｌ中に反応液を注入し、六フッ化リン酸カリウム１８．４ｇ（０．１ｍｏｌ）を添加した。これに、１，２−ジクロロメタン１００ｍｌを注入し、室温で２時間攪拌した。析出した結晶を濾取し、淡黄色結晶８．０ｇを得た。得られた結晶をアセトン６０ｍｌに溶解し、酢酸エチル１００ｍｌを徐々に注入して結晶を析出させた。濾取し、５０℃で２時間真空乾燥して、目的物６．５ｇを淡黄色結晶として得た。（収率２３％）
融点：２２７〜２２８℃（分解）
１Ｈ  ＮＭＲ（ＣＤＣｌ３）δｐｐｍ：６．６４（２Ｈ，ｄ，Ａｒ−Ｈ），７．５６（２Ｈ，ｄ，Ａｒ−Ｈ），８．０６（２Ｈ，ｄ，Ａｒ−Ｈ），８．４２（２Ｈ，ｄ，Ａｒ−Ｈ），８．６１（２Ｈ，ｓ，Ａｒ−Ｈ）
実施例６．  ビス（キサンテン−９−オン−２−イル）−ヨードニウム  ヘキサフルオロホスフェートの合成
キサンテン−９−オン１９．６ｇ（０．１ｍｏｌ）を無水酢酸１００ｍｌに懸濁し、これにヨウ素酸カリウム１０．７ｇ（０．０５ｍｏｌ）を０℃で添加した。次いで、これに濃硫酸２５ｇ（０．２５ｍｏｌ）と無水酢酸３０ｇの混酸を０〜７℃で２時間で滴下し、徐々に室温まで上昇させ６時間攪拌反応させた。反応終了後、氷水２００ｍｌ中に反応液を注入し、１，２−ジクロロメタン１００ｍｌを加え、不溶物を溶解させた。そこに、六フッ化リン酸カリウム１８．４ｇ（０．１ｍｏｌ）を添加し、室温で２時間攪拌した。析出した結晶を濾取し、黄褐色結晶８．０ｇを得た。得られた結晶をアセトン１００ｍｌに溶解し、酢酸エチル１００ｍｌを徐々に注入して結晶を析出させた。濾取し、５０℃で２時間真空乾燥して、目的物６．６ｇを黄褐色結晶として得た。（収率２０％）
融点：２２３℃（分解）
１Ｈ  ＮＭＲ（ＣＤＣｌ３）δｐｐｍ：７．５３（２Ｈ，ｔ，Ａｒ−Ｈ），７．６９（２Ｈ，ｄ，Ａｒ−Ｈ），７．８５〜７．９４（４Ｈ，ｍ，Ａｒ−Ｈ），８．２０（２Ｈ，ｄ，Ａｒ−Ｈ），８．７５（２Ｈ，ｄ，Ａｒ−Ｈ），９．２３（２Ｈ，ｓ，Ａｒ−Ｈ）
実施例７．  ７−（フェニルヨードニオ）クマリン  ヘキサフルオロホスフェートの合成
クマリン７．３ｇ（０．０５ｍｏｌ）及びヨードベンゼンジアセテート１６．１ｇ（０．０５ｍｏｌ）を無水酢酸８０ｍｌに懸濁させ、これに濃硫酸１０ｇ（０．１ｍｏｌ）を０〜７℃で１時間で滴下し、徐々に室温まで上昇させ８時間攪拌反応させた。反応終了後、氷水２００ｍｌ中に反応液を注入し、１，２−ジクロロメタン１５０ｍｌを加え不溶物を溶解させた。これに六フッ化リン酸カリウム１８．４ｇ（０．１ｍｏｌ）を添加し、室温で２時間攪拌した。次いで、これを分液し、得られたジクロロメタン層を水１００ｍｌで２回洗浄した。得られたジクロロメタン層を減圧で半濃縮し、析出した結晶を濾取し、５０℃で２時間真空乾燥して、目的物２．４ｇを淡黄色結晶として得た。（収率１０％）
融点：２１１℃（分解）
１Ｈ  ＮＭＲ（ＣＤＣｌ３）δｐｐｍ：６．６４（１Ｈ，ｄ，Ａｒ−Ｈ），７．５７（３Ｈ，ｔ，Ａｒ−Ｈ），７．６８（１Ｈ，ｔ，Ａｒ−Ｈ），８．０５（１Ｈ，ｄ，Ａｒ−Ｈ），８．２５（２Ｈ，ｄ，Ａｒ−Ｈ），８．４１（１Ｈ，ｄ，Ａｒ−Ｈ），８．６３（１Ｈ，ｓ，Ａｒ−Ｈ），
実施例８．  ２−（フェニルヨードニオ）キサンテン−２−オン  ヘキサフルオロホスフェートの合成
キサンテン−９−オン９．８ｇ（０．０５ｍｏｌ）及びヨードベンゼンジアセテート１６．１ｇ（０．０５ｍｏｌ）を無水酢酸８０ｍｌに懸濁させ、これに濃硫酸１０ｇ（０．１ｍｏｌ）を０〜７℃で１時間で滴下し、徐々に室温まで温度を上昇させ８時間攪拌反応させた。反応終了後、氷水２００ｍｌ中に反応液を注入し、トルエン１５０ｍｌを加え不溶物を溶解させ、分液した。水層に六フッ化リン酸カリウム１８．４ｇ（０．１ｍｏｌ）を添加し、室温で２時間攪拌させた。析出した結晶を濾取し、５０℃で２時間真空乾燥して、目的物１６．１ｇを淡黄色結晶として得た。（収率５９％）
融点：２２２℃（分解）
１Ｈ  ＮＭＲ（ＣＤＣｌ３）δｐｐｍ：７．５１〜７．５８（３Ｈ，ｍ，Ａｒ−Ｈ），７．６９（２Ｈ，ｔ，Ａｒ−Ｈ），７．８３（１Ｈ，ｄ，Ａｒ−Ｈ），７．９３（１Ｈ，ｔ，Ａｒ−Ｈ），８．２０（１Ｈ，ｄ，Ａｒ−Ｈ），８．３６（２Ｈ，ｄ，Ａｒ−Ｈ），８．６２（１Ｈ，ｄ，Ａｒ−Ｈ），９．０５（１Ｈ，ｓ，Ａｒ−Ｈ）
比較例１．  ジフェニル−（チオキサンテン−９−オン−２−イル）−スルホニウム  トリフルオロメタンスルホネートの合成
ジフェニルスルホキド２０．２ｇ（０．１ｍｏｌ）及びチオキサンテン−９−オン２１．２ｇ（０．１ｍｏｌ）を１，２−ジクロロメタン３２０ｍｌに懸濁させ、これにトリフルオロメタンスルホン酸無水物２８．２ｇ（０．１ｍｏｌ）を−７０〜−６０℃で滴下し、徐々に室温まで上昇させ、３時間撹拌反応させた。反応終了後、これを水３２０ｍｌで５回洗浄し、得られたジクロロメタン層を減圧濃縮乾固し、得られた粗生成物をカラムクロマトグラフィーで精製し、目的物１８．６ｇを黄色ガラス状物質として得た。（収率３４％）
１Ｈ  ＮＭＲ（ＣＤＣｌ３）δｐｐｍ：７．４０〜７．８３（１１Ｈ，ｍ，Ａｒ−Ｈ），７．９３（１Ｈ，ｑ，Ａｒ−Ｈ），８．０２（１Ｈ，ｄ，Ａｒ−Ｈ），８．２７（１Ｈ，ｑ，Ａｒ−Ｈ），８．５４（１Ｈ，ｄ，Ａｒ−Ｈ），８．６０（１Ｈ，ｄ，Ａｒ−Ｈ），８．６８（１Ｈ，ｓ，Ａｒ−Ｈ）
比較例２．  ジフェニル−（チオキサンテン−９−オン−２−イル）−スルホニウム  ヘキサフルオロホスフェートの合成
実施例２で使用したジフェニル−（クマリン−６−イル）−スルホニウム  トリフルオロメタンスルホネートの代わりにジフェニル−（チオキサンテン−９−オン−２−イル）−スルホニウム  トリフルオロメタンスルホネート１３．７ｇ（０．０２５ｍｏｌ）を用いた以外は、実施例２と同様の操作を行い、目的物１３．０ｇを黄色ガラス状物として得た。（収率９６％）
１Ｈ  ＮＭＲ（ＣＤＣｌ３）δｐｐｍ：７．４５〜７．８５（１１Ｈ，ｍ，Ａｒ−Ｈ），７．９６（１Ｈ，ｑ，Ａｒ−Ｈ），７．９８（１Ｈ，ｄ，Ａｒ−Ｈ），８．０８（１Ｈ，ｑ，Ａｒ−Ｈ），８．５２（１Ｈ，ｄ，Ａｒ−Ｈ），８．６０（１Ｈ，ｄ，Ａｒ−Ｈ），８．７３（１Ｈ，ｓ，Ａｒ−Ｈ）
比較例３．  ジフェニル−（７−クロロチオキサンテン−９−オン−２−イル）−スルホニウム  ヘキサフルオロフォスフェートの合成
ジフェニルスルホキド２０．２ｇ（０．１ｍｏｌ）及び２−クロロチオキサンテン−９−オン２４．６ｇ（０．１ｍｏｌ）を１，２−ジクロロメタン３２０ｍｌに懸濁させ、これにトリフルオロメタンスルホン酸無水物２８．２ｇ（０．１ｍｏｌ）を−７０〜−６０℃で滴下し、徐々に室温まで上昇させ、３時間撹拌反応させた。反応終了後、これを水３２０ｍｌで５回洗浄し、得られたジクロロメタン層にヘキサフルオロリン酸カリウム１８．４ｇ（０．１ｍｏｌ）及び水２００ｍｌを添加し、室温で２時間攪拌させた。次いで、これを分液し、得られたジクロロメタン層に更にヘキサフルオロリン酸カリウム９．２ｇ（０．０５ｍｏｌ）及び水１００ｍｌを添加し、室温で２時間攪拌した。次いで、これを分液し、得られたジクロロメタン層を水２００ｍｌで洗浄し、減圧濃縮乾固し、得られた粗生成物をカラムクロマトグラフィーで精製し、目的物４．０ｇを淡黄色ガラス状物質として得た。（収率７％）
１Ｈ  ＮＭＲ（ＣＤＣｌ３）δｐｐｍ：７．７９〜７．９５（１１Ｈ，ｍ，Ａｒ−Ｈ），８．０５（１Ｈ，ｄ，Ａｒ−Ｈ），８．１４（１Ｈ，ｄ，Ａｒ−Ｈ），８．３１（１Ｈ，ｄ，Ａｒ−Ｈ），８．３７（１Ｈ，ｓ，Ａｒ−Ｈ），８．７３（１Ｈ，ｓ，Ａｒ−Ｈ）
比較例４．  ジフェニル−（５，７−ジエチルチオキサンテン−９−オン−２−イル）−スルホニウム  トリフルオロメタンスルホネートの合成
ジフェニルスルホキド２０．２ｇ（０．１ｍｏｌ）及び２，４−ジエチルキサンテン−９−オン２６．８ｇ（０．１ｍｏｌ）を１，２−ジクロロメタン３２０ｍｌに溶解させ、これにトリフルオロメタンスルホン酸無水物２８．２ｇ（０．１ｍｏｌ）を−７０〜−６０℃で滴下し、徐々に室温まで上昇させ、４時間撹拌反応させた。反応終了後、これを水１６０ｍｌで４回洗浄し、減圧濃縮した後、得られた粗生成物をカラムクロマトグラフィーで精製して、目的物３８．６ｇを黄色ガラス状物として得た。（収率６４％）
１Ｈ  ＮＭＲ（ＣＤＣｌ３）δｐｐｍ：１．２８（３Ｈ，ｔ，ＣＨ３），１．３８（３Ｈ，ｔ，ＣＨ３），２．８０（２Ｈ，ｑ，ＣＨ２），２．９３（２Ｈ，ｑ，ＣＨ２），７．４６（１Ｈ，ｓ，Ａｒ−Ｈ），７．７０〜７．８５（１１Ｈ，ｍ，Ａｒ−Ｈ），８．０７（１Ｈ，ｗ，Ａｒ−Ｈ），８．２８（１Ｈ，ｓ，Ａｒ−Ｈ），８．６６（１Ｈ，ｓ，Ａｒ−Ｈ）
比較例５．  ジフェニル−（５，７−ジエチルチオキサンテン−９−オン−２−イル）−スルホニウム  ヘキサフルオロフォスフェートの合成
実施例２で使用したジフェニル−（クマリン−６−イル）−スルホニウム  トリフルオロメタンスルホネートの代わりにジフェニル−（５，７−ジエチルチオキサンテン−９−オン−２−イル）−スルホニウム  トリフルオロメタンスルホネート３０．１ｇ（０．０５ｍｏｌ）を用いた以外は、実施例２と同様の操作を行い、目的物２９．０ｇを黄色ガラス状物として得た。（収率９７％）
１Ｈ  ＮＭＲ（ＣＤＣｌ３）δｐｐｍ：１．３２（３Ｈ，ｔ，ＣＨ３），１．３６（３Ｈ，ｔ，ＣＨ３），２．７７（２Ｈ，ｑ，ＣＨ２），２．９１（２Ｈ，ｑ，ＣＨ２），７．４６（１Ｈ，ｓ，Ａｒ−Ｈ），７．７２〜７．８５（１１Ｈ，ｍ，Ａｒ−Ｈ），８．０５（１Ｈ，ｗ，Ａｒ−Ｈ），８．２８（１Ｈ，ｓ，Ａｒ−Ｈ），８．７１（１Ｈ，ｓ，Ａｒ−Ｈ）
比較例６．  ２−（フェニルヨードニオ）キサンテン−９−オン  テトラフルオロボレートの合成
キサンテン−９−オン９．８ｇ（０．０５ｍｏｌ）及びヨードベンゼンジアセテート１６．１ｇ（０．０５ｍｏｌ）を無水酢酸８０ｍｌに懸濁させ、これに濃硫酸１０ｇ（０．１ｍｏｌ）を０〜７℃で１時間で滴下し、徐々に室温まで温度を上昇させ８時間攪拌反応させた。反応終了後、氷水２００ｍｌ中に反応液を注入し、トルエン１５０ｍｌを加え不溶物を溶解させた。分液し、水層にテトラフルオロホウ酸カリウム１２．６ｇ（０．１ｍｏｌ）を添加し、室温で２時間攪拌した。析出した結晶を濾取し、５０℃で２時間真空乾燥して、２−（フェニルヨードニオ）キサンテン−９−オン  テトラフルオロボレート１１．４ｇを淡橙色結晶として得た。（収率４７％）
融点：２２９〜２３１℃（分解）
１Ｈ  ＮＭＲ（ＣＤＣｌ３）δｐｐｍ：７．５１〜７．５６（３Ｈ，Ｑ，Ａｒ−Ｈ），７．６６〜７．７３（２Ｈ，ｍ，Ａｒ−Ｈ），７．８３（１Ｈ，ｄ，Ａｒ−Ｈ），７．９３（１Ｈ，ｔ，Ａｒ−Ｈ），８．２０（１Ｈ，ｄ，Ａｒ−Ｈ），８．３６（２Ｈ，ｄ，Ａｒ−Ｈ），８．６２（１Ｈ，ｄ，Ａｒ−Ｈ），９．０６（１Ｈ，ｓ，Ａｒ−Ｈ）
実施例９．  紫外−可視吸収スペクトルの測定
実施例１〜８及び比較例１〜６の化合物の０．００１６（ｗ／ｖ）％アセトニトリル溶液（約３×１０−５ｍｏｌ／ｌ）を調製し、紫外−可視吸収スペクトルを測定した。また、参考としてトリフェニルスルホニウム  ヘキサフルオロフォスフェート（参考例１）、ジフェニルヨードニウム  ヘキサフルオロホスフェート（参考例２）の吸収スペクトルも同様にして測定した。極大吸収波長（ｎｍ）及びその波長に於ける分子吸光係数（ε）、並びに３００ｎｍ、３５０ｎｍ、４００ｎｍに於ける分子吸光係数（ε）を示した結果を表１に示す。また、スルホニウム塩に関する吸収曲線データを図１及び図２に示し、ヨードニウム塩に関する吸収曲線データを図３に示す。
尚、図１に於いて各線は夫々以下のものを示す。
−□−線：本発明に係るスルホニウム塩（実施例１）
−◇−線：本発明に係るスルホニウム塩（実施例２）
−△−線：本発明に係るスルホニウム塩（実施例３）
−○−線：本発明に係るスルホニウム塩（実施例４）
図２に於いて各線は夫々以下のものを示す。
−◇−線：比較例１の化合物
−△−線：比較例２の化合物
−□−線：比較例３の化合物
‥×‥線：比較例４の化合物
‥○‥線：比較例５の化合物
−＋−線：参考例１の化合物
図３に於いて各線は夫々以下のものを示す。
−□−線：本発明に係るヨードニウム塩（実施例５）
−◇−線：本発明に係るヨードニウム塩（実施例６）
−△−線：本発明に係るヨードニウム塩（実施例７）
−○−線：本発明に係るヨードニウム塩（実施例８）
−×−線：比較例６の化合物
−＋−線：参考例２の化合物
2003074509.tif 000036
図１及び２の結果から明らかなように、既存のスルホニウム塩であるトリフェニルスルホニウム  ヘキサフルオロフォスフェート（参考例１）は、３００ｎｍ以上の吸収を殆ど有さない、また、チオキサントン骨格を有するスルホニウム  ヘキサフルオロフォスフェート（比較例１〜５）は、４００ｎｍ以上の領域に吸収を有するため、黄色を呈する。従って、これらを例えば、紫外域（３００ｎｍ〜）以上の波長を有効波長とする高圧水銀ランプ光を光源とする光カチオン性重合開始剤として用いてモノマーの重合を行わせる場合には、トリフェニルスルホニウム  ヘキサフルオロフォスフェート（参考例１）では、例えば酸発生効率が悪いという問題が、またチオキサントン骨格を有するスルホニウム塩（比較例１〜５）では、例えば酸発生効率はよいがこれらの化合物自体が可視領域に於いて黄色を呈するため、得られるポリマーも黄色みを帯びて透明性が低い等の問題点を有している。
これに対して、本発明のスルホニウム塩は、３００ｎｍ〜３６０ｎｍ領域に吸収を有しており、４００ｎｍ以上では吸収を有さないため、これを高圧水銀ランプを光源とする光カチオン性重合開始剤として用いてモノマーの重合を行えば、効率よく酸を発生し、また得られるポリマーは可視領域に於いて透明性の良好な化合物となることが分かった。
また、図３の結果から明らかなように、既存のヨードニウム塩であるジフェニルヨードニウム  ヘキサフルオロフォスフェートが３００ｎｍ以上の吸収を殆ど有さないのに対して、本発明のヨードニウム塩は、３００ｎｍ以上の吸収を有しており、また４００ｎｍ以上の吸収を殆ど有さないことから、本発明のスルホニウム塩と同様に、これらを高圧水銀ランプ等を光源とする光カチオン性重合開始剤として用いてモノマーの重合を行えば、効率よく酸を発生し、また得られるポリマーは可視領域に於いて高い透明性を示すものとなることが分かった。
実施例１０．  光硬化試験
３，４−エポキシシクロヘキシルメチル−３，４−エポキシシクロヘキサンカルボキシレート７ｇ、シクロヘキセンオキサイド３ｇ、及び光カチオン性重合開始剤として実施例２〜４により得られた化合物の５０％（ｗ／ｗ）炭酸プロピレン溶液０．２０ｇを混合した。この溶液をガラス板上に膜厚が４０±１０μｍになるように塗布し、５０Ｗ／ｃｍ高圧水銀灯で６０秒照射した。その直後と一日後の鉛筆硬度を測定した。また、比較例としてトリフェニルスルホニウム  ヘキサフルオロフォスフェートの光硬化試験も同時に行った。その結果を表２に示す。
2003074509.tif 000037
表２から明らかなように、実施例２のスルホニウム塩と、トリフェニルスルホニウム  ヘキサフルオロフォスフェート、また実施例５、６及び８のヨードニウム塩とジフェニルヨードニウム  ヘキサフルオロフォスフェートを比較すると、本発明のスルホニウム塩及びヨードニウム塩は、硬化直後では既存のスルホニウム塩及びヨードニウム塩と同等若しくはそれ以上の硬度を示し、硬化一日後では既存のスルホニウム塩及びヨードニウム塩よりも高い硬度を示すことが分かった。
また、比較例１、２及び５のチオキサントン骨格を有するスルホニウム塩と本発明のスルホニウム塩（実施例２）を比較すると、比較例２の化合物では本願の化合物よりも高い硬度を示すが、表１の考察にも述べたように、チオキサントン骨格を有するスルホニウム塩は、黄色を呈するため、例えばコーティング剤、接着剤、塗料等に使用する場合、得られるポリマーの透明性が悪くなるため好ましくない。
更に、実施例８の化合物（ＰＦ６−）と比較例６の化合物（ＢＦ４−）を比較すると、本発明のヨードニウム塩の方が、既存のヨードニウム塩よりも硬化直後及び硬化一日後共に高い硬度を示すことが分かった。また、実施例５及び６と実施例８との結果を比較すると、ヨードニウム塩の場合は、一般式［３５］に於けるＲ２６とＲ２７とが何れも一般式［２］又は［３］で示されるものから得られるポリマーの方が硬度がより高くなることが分かった。
実施例１１．  光重合試験
光カチオン性重合開始剤として実施例４〜８により得られた化合物の２０％（ｗ／ｗ）炭酸プロピレン溶液を調整し、これらをシクロヘキセンオキシド５０．００ｇ中に重合開始剤濃度が０．５％（ｗ／ｗ）となるように加え、よく混和させた。この溶液を５ｍｌ取り試験管に入れ、窒素バブリング後、パラフィルムで蓋をした。この反応液の内温を水浴で１７〜２２℃の間に調整し、１００Ｗ高圧水銀灯（富士ガラス（株）社製：ＨＬ−１００型）で測定距離７ｃｍにて所定時間光照射した後、過剰のメタノール溶液にポリマーを沈殿させた。得られたポリマーを数回洗浄した後、ガラスフィルターでろ過し乾燥させた。重合率は、ポリマーの乾燥後の重量を、試験管に投入した時点でのモノマー重量で割ることにより算出した。
照射時間に対する重合率を測定した。その結果を図４に示す。
尚、図４に於いて各線は夫々以下のものを示す。
−□−線：実施例４の化合物
−＊−線：実施例５の化合物
−◇−線：実施例６の化合物
−○−線：実施例８の化合物
‥＋‥線：比較例２の化合物
‥△‥線：比較例３の化合物
図４の結果から明らかなように、実施例２、４〜６の化合物は、これらを重合開始剤として使用した場合、比較例２及び３の化合物を重合開始剤として使用した場合とほぼ同様の重合率を示すことが分かった。
産業上の利用の可能性
本発明のオニウム塩は、カチオン部にヘテロ環を含有するため、例えば高圧水銀ランプ光、メタルハライドランプ光、紫外線、遠紫外線、ＫｒＦエキシマレーザー光、ＡｒＦエキシマレーザー光、Ｆ２エキシマレーザー光、電子線、Ｘ線、放射線等、特に高圧水銀ランプ光、メタルハライドランプ光等に於ける光吸収効率が高い。それ故、一般式［８］、「９］、［３７］及び［３８］で示されるオニウム塩は、従来のオニウム塩に比較して、各種光源の中でも、特に高圧水銀ランプやメタルハライドを光源として用いた場合に於ける酸発生効率が向上する等の利点を有している。しかも、本発明のオニウム塩は、４００ｎｍ以上の吸収を殆ど有していないため、これを光カチオン重合開始剤として使用した場合に得られるポリマーは、可視領域での透明性に殆ど影響を与えないという効果を奏する。また、これらオニウム塩を化学増幅型レジスト用酸発生剤として使用した場合は、高圧水銀ランプやメタルハライドランプの光源に対して高感度のレジスト組成物を調製し得る。
【図面の簡単な説明】
図１は、実施例１〜４に関する紫外−可視吸収スペクトル吸収曲線データを示す。
尚、−□−線は実施例１の結果を、−◇−線は実施例２を、−△−線は実施例３の結果を、また、−○−線は実施例４の結果を夫々示す。
図２は、比較例１〜５及び参考例１に関する紫外−可視吸収スペクトル吸収曲線データを示す。
尚、−◇−線は比較例１の結果を、−△−線は比較例２の結果を、−□−線は比較例３の結果を、‥×‥線は比較例４の結果を、‥○‥線は比較例５の結果を、また、−＋−線は参考例１の結果を夫々示す。
図３は、実施例５〜８、比較例６及び参考例２に関する紫外−可視吸収スペクトル吸収曲線データを示す。
尚、−□−線は実施例５の結果を、−◇−線は実施例６の結果を、−△−線は実施例７の結果を、−○−線は実施例８の結果を、−×−線は比較例６の結果を、また、−＋−線は参考例２の結果を夫々示す。
図４は、実施例４〜５、８、比較例２及び３に関する紫外−可視吸収スペクトル吸収曲線データを示す。
尚、−□−線は実施例４の結果を、−＊−線は実施例５の結果を、−◇−線は実施例６の結果を、−○−線は実施例８の結果を、‥＋‥線は比較例２の結果を、また、‥△‥線は比較例３の結果を夫々示す。
【図１】
2003074509.tif 000081
【図２】
2003074509.tif 000082
【図３】
2003074509.tif 000083
【図４】
2003074509.tif 000084
【国際調査報告】
2003074509.tif 000085
2003074509.tif 000086
2003074509.tif 000087
2003074509.tif 000088
2003074509.tif 000089
2003074509.tif 000090
2003074509.tif 000091